(57)【要約】導波管としての使用のため等の高屈折率ガラス基板内にパターンを形成するためのプラズマエッチングプロセスが、本明細書に提供される。基板は、約１．６５以上の屈折率を有し、約５０重量％未満ＳｉＯ２を有する、ガラスから形成されてもよい。プラズマエッチングプロセスは、化学的エッチング成分および物理的エッチング成分の両方を含んでもよい。いくつかの実施形態では、プラズマエッチングプロセスは、パターン化されたマスク層を高屈折率ガラス基板の少なくとも一部上に形成するステップと、マスク層および高屈折率ガラス基板をプラズマに暴露し、高屈折率ガラスを前記基板の暴露された部分から除去するステップとを含むことができる。任意の残りのマスク層は、続いて、高屈折率ガラス基板から除去される。ガラスの除去は、回折格子等の所望のパターン化された構造を高屈折率ガラス基板内に形成する。
2020505302.tif 000002
【特許請求の範囲】
【請求項１】
１つ以上の回折格子を導波管内に形成するための方法であって、前記方法は、
約１．６５以上の屈折率を有する導波管を提供することであって、前記導波管の５０重量％超は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものから形成される、ことと、
マスク層を前記導波管にわたって提供することであって、前記マスク層は、前記１つ以上の回折格子に対応するパターンを有し、前記パターンは、前記導波管の一部を選択的に暴露する、ことと、
前記導波管の暴露された部分を異方的にエッチングし、前記１つ以上の回折格子を前記導波管内に画定することと
を含む、方法。
【請求項２】
マスク層を提供することは、前記導波管の第１の領域にわたる第１の回折格子パターンと、第２の領域内の第２の回折格子パターンとを備えるパターンを提供することを含み、前記第２の領域は、前記導波管の表面の面積の大部分にわたって延在する、請求項１に記載の方法。
【請求項３】
前記第１の回折格子パターンは、内部結合光学要素に対応し、前記第２の回折格子パターンは、外部結合光学要素に対応する、請求項２に記載の方法。
【請求項４】
マスク層を提供することは、前記導波管の第３の領域にわたる第３の回折格子パターンを備えるパターンを提供することを含み、前記第３の回折格子パターンは、前記内部結合光学要素からの光を上部結合光学に再指向するように構成される直交瞳エクスパンダに対応する、請求項３に記載の方法。
【請求項５】
前記１つ以上の回折格子は、複数の略平行線を備え、各線は、約１ミクロン未満の臨界寸法と、約１：１０〜約１０：１のアスペクト比とを有する、請求項１に記載の方法。
【請求項６】
各線は、約３００ｎｍ未満の臨界寸法を有する、請求項５に記載の方法。
【請求項７】
前記マスク層は、マスク層材料の下層マスク層および上層共形層を備える、請求項５に記載の方法。
【請求項８】
特徴を高屈折率ガラス基板内に形成するためのプラズマエッチングプロセスであって、前記プロセスは、
パターン化されたマスク層を前記高屈折率ガラス基板の少なくとも一部上に提供することであって、前記基板は、ガラスから形成され、前記ガラスは、約１．６５以上の屈折率を有し、約５０重量％未満のＳｉＯ２を備える、ことと、
前記マスク層および高屈折率ガラス基板を化学的エッチング種および物理的エッチング種を備えるプラズマエッチングに暴露し、暴露された高屈折率ガラスを前記高屈折率ガラス基板から選択的に除去することによって、前記特徴を前記基板内にエッチングすることと
を含む、プロセス。
【請求項９】
前記高屈折率ガラス基板は、約３０重量％未満のＳｉＯ２を備える、請求項８に記載のプラズマエッチングプロセス。
【請求項１０】
前記高屈折率ガラス基板の５０重量％超は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものから形成される、請求項８に記載のプラズマエッチングプロセス。
【請求項１１】
前記高屈折率ガラス基板は、約１．７０以上の屈折率を有する、請求項８に記載のプラズマエッチングプロセス。
【請求項１２】
前記マスク層および高屈折率ガラス基板をプラズマエッチングに暴露することは、高屈折率ガラスを前記高屈折率ガラス基板の暴露される表面から異方的に除去することを含む、請求項８に記載のプラズマエッチングプロセス。
【請求項１３】
前記プラズマは、前記高屈折率ガラス基板を収容する反応チャンバ内の原位置で生成される、請求項８に記載のプラズマエッチングプロセス。
【請求項１４】
ソースガスは、ＳＦ６およびＡｒガスを含む、請求項１３に記載のプラズマエッチングプロセス。
【請求項１５】
ソースガスは、ＢＣｌ３、ＨＢｒ、およびＡｒガスを含む、請求項１３に記載のプラズマエッチングプロセス。
【請求項１６】
ソースガスは、ＣＦ４、ＣＨＦ３、およびＡｒガスを含む、請求項１３に記載のプラズマエッチングプロセス。
【請求項１７】
前記反応チャンバは、誘導結合プラズマ（ＩＣＰ）反応器の反応チャンバである、請求項８に記載のプラズマエッチングプロセス。
【請求項１８】
前記反応チャンバは、二重周波数ＩＣＰ反応器の反応チャンバである、請求項１７に記載のプラズマエッチングプロセス。
【請求項１９】
前記特徴はそれぞれ、約１００ｎｍ未満の臨界寸法を有する、請求項８に記載のプラズマエッチングプロセス。
【請求項２０】
前記特徴はそれぞれ、約１：１０〜約１０：１のアスペクト比を有する、請求項１９に記載のプラズマエッチングプロセス。
【請求項２１】
前記特徴は、回折格子を形成するようにサイズが決められ、離間される、請求項１９に記載のプラズマエッチングプロセス。
【請求項２２】
前記マスク層は、ポリマーレジスト層を備える、請求項８に記載のプラズマエッチングプロセス。
【請求項２３】
前記マスク層および高屈折率ガラス基板を前記プラズマに暴露した後、残りのマスク層を前記高屈折率ガラス基板から除去することをさらに含む、請求項８に記載のプラズマエッチングプロセス。
【請求項２４】
特徴を高屈折率ガラス基板内に形成するためのプロセスであって、前記プロセスは、
前記高屈折率ガラス基板の一部を反応チャンバ内のプラズマに選択的に暴露し、高屈折率ガラスを前記高屈折率ガラス基板から選択的に除去すること
を含み、
前記高屈折率ガラス基板は、約５０重量％未満のＳｉＯ２を備え、約１．６５以上の屈折率を有する、プロセス。
【請求項２５】
前記高屈折率ガラス基板は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものを備える、請求項２４に記載のプロセス。
【請求項２６】
前記高屈折率ガラス基板の一部を選択的に暴露することは、突出部のパターンを前記基板内に画定し、前記突出部は、光学回折格子を形成する、請求項２４に記載のプロセス。
【請求項２７】
マスク層を前記基板上に堆積させることと、
前記マスク層をパターン化し、離間された線の第１のセットを前記基板にわたる第１の領域内に画定し、離間された線の第２のセットを前記基板にわたる第２の領域内に画定することと
をさらに含み、
前記高屈折率ガラス基板の一部を選択的に暴露することは、前記基板を前記マスク層を通してエッチングすることにより、
前記第１の領域に対応する前記基板の面積内の光内部結合回折格子と、
前記第２の領域に対応する前記基板の面積内の光外部結合回折格子と
を形成することを含む、請求項２６に記載のプロセス。
【請求項２８】
前記マスク層をパターン化することはさらに、離間された線の第３のセットを前記基板にわたる第３の領域内に画定し、
前記高屈折率ガラス基板の一部を選択的に暴露することは、前記基板を前記マスク層を通してエッチングし、前記第３の領域に対応する直交瞳エクスパンダを形成することを含む、請求項２７に記載のプロセス。
【請求項２９】
光学導波管構造を形成する方法であって、前記方法は、
高屈折率ガラス基板内に形成されるべき第１の特徴の所望の寸法特性を識別することと、
少なくとも前記第１の特徴を前記高屈折率ガラス基板内に形成するために使用される、エッチングプロセスのエッチング特性を識別することと、
前記第１の特徴を前記高屈折率ガラス基板内に形成することに先立って、前記識別されたエッチング特性に基づいて、前記高屈折率ガラス基板上に形成されるべきパターン化された層の第２の特徴のバイアス寸法特性を決定することと、
前記パターン化された層を前記高屈折率ガラス基板上に形成することであって、前記形成することは、前記第２の特徴を前記パターン化された層内に形成することを含み、前記第２の特徴は、前記バイアス寸法特性を有する、ことと、
前記エッチングプロセスを使用して、前記バイアス寸法特性を有する前記第２の特徴のパターンを前記高屈折率ガラスの中に転写し、前記高屈折率ガラス基板内に前記所望の寸法特性を有する前記第１の特徴を形成することと
を含む、方法。
【請求項３０】
ガラス基板をパターン化するための方法であって、前記方法は、
エッチングマスクを１．６５以上の屈折率を有するガラスから形成されるガラス基板にわたって提供することであって、対応する特徴を前記ガラス基板内に画定するための前記エッチングマスク内の特徴は、前記対応する特徴の所望のサイズより大きい、ことと、
前記ガラス基板を前記エッチングマスクを通してエッチングし、前記特徴を前記ガラス基板内に画定することと
を含む、方法。
【請求項３１】
エッチングマスクを提供することは、
初期エッチングマスクを形成することと、
前記初期エッチングマスクの特徴のサイズを増加させ、前記エッチングマスクを形成することと
を含む、請求項３０に記載の方法。
【請求項３２】
前記エッチングマスクは、レジストを備え、前記初期エッチングマスクを形成することは、前記レジストをインプリントすることを含む、請求項３１に記載の方法。
【請求項３３】
前記初期エッチングマスクの特徴のサイズを増加させることは、共形フィルムを前記初期エッチングマスク上に堆積させることを含む、請求項３１に記載の方法。
【請求項３４】
前記ガラス基板は、約５０重量％未満のＳｉＯ２を備え、前記高屈折率ガラス基板の５０重量％超は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものから形成される、請求項３０に記載の方法。
【請求項３５】
前記エッチングマスクは、炭素ベースのポリマー、クロム、または酸化ケイ素を備える、請求項３０に記載の方法。
【請求項３６】
前記ガラス基板をエッチングすることは、イオンビームミリングを実施し、前記ガラス基板の材料を除去することを含む、請求項３０に記載の方法。
【請求項３７】
前記ガラス基板をエッチングすることは、５０ｎｍ以上の深度を有する開口部を２０秒未満で形成する、請求項３６に記載の方法。
【請求項３８】
前記ガラス基板をエッチングすることは、前記開口部を１０秒未満で形成する、請求項３７に記載の方法。
【発明の詳細な説明】
【技術分野】
【０００１】
（優先権主張）
本願は、２０１７年１月５日に出願された米国仮出願第６２／４４２，８０９号の３５  Ｕ．Ｓ．Ｃ．  §  １１９（ｅ）のもとでの優先権の利益を主張するものであり、該米国仮出願の全体は、参照により本明細書中に援用される。
【０００２】
（参照による援用）
本願は、以下の特許出願の各々の全体を参照により援用するものである：２０１４年１１月２７日に出願された米国出願第１４／５５５，５８５号（２０１５年７月２３日付けで米国出願公開第２０１５／０２０５１２６号として公開）；２０１５年４月１８日に出願された米国出願第１４／６９０，４０１号（２０１５年１０月２２日付けで米国出願公開第２０１５／０３０２６５２号として公開）；２０１４年３月１４日に出願された米国出願第１４／２１２，９６１号（現在は、米国特許９，４１７，４５２号（２０１６年８月１６日付けで発行））；および２０１４年７月１４日に出願された米国出願第１４／３３１，２１８号（２０１５年１０月２９日付けで米国出願公開第２０１５／０３０９２６３号として公開）。
【０００３】
本開示は、ディスプレイシステムに関し、より具体的には、その中での使用のための高屈折率ガラスの高分解能パターン化に関する。
【背景技術】
【０００４】
現代のコンピューティングおよびディスプレイ技術は、いわゆる「仮想現実」または「拡張現実」体験のためのシステムの開発を促進しており、デジタル的に再現された画像またはその一部が、現実であるように見える、またはそのように知覚され得る様式でユーザに提示される。仮想現実、すなわち、「ＶＲ」シナリオは、典型的には、他の実際の実世界の視覚的入力に対する透過性を伴わずに、デジタルまたは仮想画像情報の提示を伴い、拡張現実または「ＡＲ」シナリオは、典型的には、ユーザの周囲の実際の世界の可視化に対する拡張としてのデジタルまたは仮想画像情報の提示を伴う。複合現実または「ＭＲ」シナリオは、一種のＡＲシナリオであって、典型的には、自然世界の中に統合され、それに応答する、仮想オブジェクトを伴う。例えば、ＭＲシナリオは、実世界内のオブジェクトによってブロックされて見える、または別様にそれと相互作用するように知覚される、ＡＲ画像コンテンツを含み得る。
【０００５】
図１を参照すると、拡張現実場面１が、描写される。ＡＲ技術のユーザには、人々、木々、背景における建物、コンクリートプラットフォーム１１２０を特徴とする、実世界公園状設定１１００が見える。ユーザはまた、実世界プラットフォーム１１２０上に立っているロボット像１１１０と、マルハナバチの擬人化のように見える、飛んでいる漫画のようなアバタキャラクタ１１３０等の「仮想コンテンツ」を「見ている」と知覚する。これらの要素１１３０、１１１０は、実世界内に存在しないという点において、「仮想」である。ヒトの視知覚系は、複雑であるため、他の仮想または実世界画像要素間における仮想画像要素の快適で、自然のような感覚で、かつ豊かな提示を促進する、ＡＲ技術の生産は、困難である。
【０００６】
本明細書に開示されるシステムおよび方法は、ＡＲまたはＶＲ技術に関連する種々の課題に対処する。
【発明の概要】
【課題を解決するための手段】
【０００７】
いくつかの側面によると、１つ以上の回折格子を導波管内に形成するための方法が、開示される。いくつかの実施形態では、本方法は、約１．６５以上の屈折率を有する導波管を提供するステップを含んでもよい。いくつかの実施形態では、導波管の５０重量％超は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものから形成される。いくつかの実施形態では、本方法はさらに、マスク層を導波管にわたって提供するステップであって、マスク層は、１つ以上の回折格子に対応するパターンを有し、パターンは、導波管の一部を選択的に暴露する、ステップと、導波管の暴露された部分を異方的にエッチングし、１つ以上の回折格子を導波管内に画定するステップとを含んでもよい。
【０００８】
いくつかの実施形態では、マスク層を提供するステップは、導波管の第１の領域にわたる第１の回折格子パターンと、第２の領域内の第２の回折格子パターンとを備える、パターンを提供するステップを含み、第２の領域は、導波管の表面の面積の大部分にわたって延在する。いくつかの実施形態では、第１の回折格子パターンは、内部結合光学要素に対応し、第２の回折格子パターンは、外部結合光学要素に対応する。いくつかの実施形態では、マスク層を提供するステップは、導波管の第３の領域にわたる第３の回折格子パターンを備える、パターンを提供するステップを含み、第３の回折格子パターンは、内部結合光学要素からの光を上部結合光学に再指向するように構成される、直交瞳エクスパンダに対応する。いくつかの実施形態では、１つ以上の回折格子は、略平行線を備え、各線は、約１ミクロン未満の臨界寸法と、約１：１０〜約１０：１のアスペクト比とを有する。いくつかの実施形態では、各線は、約３００ｎｍ未満の臨界寸法を有する。
【０００９】
いくつかの側面によると、特徴を高屈折率ガラス基板内に形成するためのプラズマエッチングプロセスが、提供される。いくつかの実施形態では、本プロセスは、パターン化されたマスク層を高屈折率ガラス基板の少なくとも一部上に提供するステップであって、基板は、約１．６５以上の屈折率を有し、約５０重量％未満のＳｉＯ２を備える、ガラスから形成される、ステップと、マスク層および高屈折率ガラス基板を化学的エッチング種および物理的エッチング種を備えるプラズマエッチングに暴露し、暴露された高屈折率ガラスを高屈折率ガラス基板から選択的に除去することによって、特徴を基板内にエッチングするステップとを含んでもよい。
【００１０】
いくつかの実施形態では、高屈折率ガラス基板は、約３０重量％未満のＳｉＯ２を備える。いくつかの実施形態では、高屈折率ガラス基板の５０重量％超は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものから形成される。いくつかの実施形態では、高屈折率ガラス基板は、約１．７０以上の屈折率を有する。いくつかの実施形態では、マスク層および高屈折率ガラス基板をプラズマエッチングに暴露するステップは、高屈折率ガラスを高屈折率ガラス基板の暴露される表面から異方的に除去するステップを含む。
【００１１】
いくつかの実施形態では、プラズマは、高屈折率ガラス基板を収容する反応チャンバ内の原位置で生成される。いくつかの実施形態では、ソースガスは、ＳＦ６およびＡｒガスを含む。いくつかの実施形態では、ソースガスは、ＢＣｌ３、ＨＢｒ、およびＡｒガスを含む。いくつかの実施形態では、ソースガスは、ＣＦ４、ＣＨＦ３、およびＡｒガスを含む。いくつかの実施形態では、反応チャンバは、誘導結合プラズマ（ＩＣＰ）反応器の反応チャンバである。いくつかの実施形態では、反応チャンバは、二重周波数ＩＣＰ反応器の反応チャンバである。いくつかの実施形態では、特徴はそれぞれ、約１００ｎｍ未満の臨界寸法を有する。いくつかの実施形態では、特徴はそれぞれ、約１：１０〜約１０：１のアスペクト比を有する。いくつかの実施形態では、特徴は、回折格子を形成するようにサイズが決められ、離間される。いくつかの実施形態では、マスク層は、ポリマーレジスト層を備える。いくつかの実施形態では、プロセスはさらに、マスク層および高屈折率ガラス基板をプラズマに暴露した後、残りのマスク層を高屈折率ガラス基板から除去するステップを含んでもよい。
【００１２】
いくつかの側面によると、特徴を高屈折率ガラス基板内に形成するためのプロセスが、提供される。いくつかの実施形態では、本プロセスは、高屈折率ガラス基板の一部を反応チャンバ内のプラズマに選択的に暴露し、高屈折率ガラスを高屈折率ガラス基板から選択的に除去するステップを含んでもよく、高屈折率ガラス基板は、約５０重量％未満のＳｉＯ２を備え、約１．６５以上の屈折率を有する。
【００１３】
いくつかの実施形態では、高屈折率ガラス基板は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものを備える。いくつかの実施形態では、高屈折率ガラス基板の一部を選択的に暴露するステップは、突出部のパターンを基板内に画定し、突出部は、光学回折格子を形成する。いくつかの実施形態では、本プロセスはさらに、マスク層を基板上に堆積させるステップと、マスク層をパターン化し、離間された線の第１のセットを基板にわたる第１の領域内に、離間された線の第２のセットを基板にわたる第２の領域内に画定するステップとを含んでもよく、高屈折率ガラス基板の一部を選択的に暴露するステップは、基板をマスク層を通してエッチングし、第１の領域に対応する基板の面積内の光内部結合回折格子と、第２の領域に対応する基板の面積内の光外部結合回折格子とを形成するステップとを含む。いくつかの実施形態では、マスク層をパターン化するステップはさらに、離間された線の第３のセットを基板にわたる第３の領域内に画定し、高屈折率ガラス基板の一部を選択的に暴露するステップは、基板をマスク層を通してエッチングし、第３の領域に対応する直交瞳エクスパンダを形成するステップを含む。
【００１４】
ある他の側面によると、光学導波管構造を形成するための方法が、提供される。本方法は、高屈折率ガラス基板内に形成されるべき第１の特徴の所望の寸法特性を識別するステップと、少なくとも第１の特徴を高屈折率ガラス基板内に形成するために使用される、エッチングプロセスのエッチング特性を識別するステップとを含む。識別されたエッチング特性に基づいて、バイアス寸法特性が、第１の特徴を高屈折率ガラス基板内に形成することに先立って、高屈折率ガラス基板上に形成されるべきパターン化された層の第２の特徴のために決定される。パターン化された層は、高屈折率ガラス基板上に形成される。パターン化された層を形成するステップは、第２の特徴をパターン化された層内に形成するステップを含み、第２の特徴は、バイアス寸法特性を有する。本方法はまた、エッチングプロセスを使用して、バイアス寸法特性を有する第２の特徴のパターンを高屈折率ガラスの中に転写し、所望の寸法特性を有する第１の特徴を高屈折率ガラス基板内に形成するステップを含む。
【００１５】
さらに他の側面によると、ガラス基板をパターン化するための方法が、提供される。本方法は、エッチングマスクを１．６５以上の屈折率を有するガラスから形成されるガラス基板にわたって提供するステップを含む。対応する特徴をガラス基板内に画定するためのエッチングマスク内の特徴は、対応する特徴の所望のサイズより大きい。本方法はまた、ガラス基板をエッチングマスクを通してエッチングし、特徴をガラス基板内に画定するステップを含む。
【図面の簡単な説明】
【００１６】
【図１】図１は、ＡＲデバイスを通した拡張現実（ＡＲ）のユーザのビューを図示する。
【００１７】
【図２】図２は、ウェアラブルディスプレイシステムの実施例を図示する。
【００１８】
【図３】図３は、ユーザのための３次元画像をシミュレートするための従来のディスプレイシステムを図示する。
【００１９】
【図４】図４は、複数の深度平面を使用して３次元画像をシミュレートするためのアプローチの側面を図示する。
【００２０】
【図５】図５Ａ−５Ｃは、曲率半径と焦点半径との間の関係を図示する。
【００２１】
【図６】図６は、画像情報をユーザに出力するための導波管スタックの実施例を図示する。
【００２２】
【図７】図７は、導波管によって出力された出射ビームの実施例を図示する。
【００２３】
【図８】図８は、各深度平面が複数の異なる原色を使用して形成される画像を含む、スタックされた導波管アセンブリの実施例を図示する。
【００２４】
【図９Ａ】図９Ａは、それぞれが内部結合光学要素を含む、スタックされた導波管のセットの実施例の断面側面図を図示する。
【００２５】
【図９Ｂ】図９Ｂは、図９Ａの複数のスタックされた導波管の実施例の斜視図を図示する。
【００２６】
【図９Ｃ】図９Ｃは、図９Ａおよび９Ｂの複数のスタックされた導波管の実施例の上下平面図を図示する。
【００２７】
【図１０】図１０は、いくつかの実施形態による、プラズマエッチングプロセスの実施例のためのプロセスフロー図である。
【００２８】
【図１１Ａ】図１１Ａは、上層エッチングマスクを有する、ガラス基板の実施例の断面側面図を図示する。
【００２９】
【図１１Ｂ】図１１Ｂは、指向性エッチングを受ける、図１１Ａの構造の実施例の断面側面図を図示する。
【００３０】
【図１１Ｃ】図１１Ｃは、ガラス基板をエッチングし、上層エッチングマスクを除去した後の、図１１Ｂの構造の実施例の断面側面図を図示する。
【００３１】
【図１２Ａ】図１２Ａは、ガラス基板の上層のエッチングマスクの別の実施例の断面側面図を図示する。
【００３２】
【図１２Ｂ】図１２Ｂは、エッチングマスクの特徴のサイズを拡張させた後の、図１２Ａの構造の実施例の断面側面図を図示する。
【００３３】
【図１２Ｃ】図１２Ｃは、指向性エッチングを受ける、図１２Ｂの構造の実施例の断面側面図を図示する。
【００３４】
【図１２Ｄ】図１２Ｄは、ガラス基板をエッチングし、上層エッチングマスクを除去した後の、図１２Ｂの構造の実施例の断面側面図を図示する。
【発明を実施するための形態】
【００３５】
図面は、本明細書に説明される例示的実施形態を図示するために提供され、本開示の範囲を限定することを意図するものではない。図面は、必ずしも、正確な縮尺で描かれていない。
【００３６】
ＶＲおよびＡＲディスプレイシステムは、画像情報を光の形態でユーザに提供するための導波管として高屈折率ガラス基板を利用してもよい。高屈折率の基板は、広範囲の角度における基板からの光の出力を可能にし、その基板内の光の全内部反射（ＴＩＲ）を促進することを含め、望ましい光学性質を提供する。光学要素は、基板の表面上に提供され、例えば、基板内のＴＩＲのために光を内部結合し、および／または光をユーザに外部結合し得ることを理解されたい。実施例として、これらの光学要素は、回折格子の形態をとってもよい。
【００３７】
しかしながら、回折格子等の光学要素を、直接、高屈折率ガラス基板の本体内にエッチングすることは、困難である。高屈折率を有する基板材料は、基板内の少量の酸化ケイ素に起因して、特に、光学要素に望ましい寸法において、エッチングすることが困難である。しかしながら、光学要素の光学性質は、要素の規則性、寸法、および形状に著しく依存する。典型的ウェット化学エッチングまたは反応性イオンエッチングは、光学回折格子としての使用のために、不十分な高分解能を有し、および／または十分に垂直または直線の側壁および／または十分なアスペクト比を伴う特徴を形成しないことが見出されている。
【００３８】
その結果、そのような光学要素を形成するための従来のアプローチは、光学要素を基板上に形成するための材料を堆積させることである。例えば、材料は、蒸着およびパターン化されてもよい。別の実施例として、光学要素は、基板に取り付けられる、別個のフィルム内に形成されてもよい。しかしながら、そのような堆積または取付は、望ましくなく、製造複雑性を追加し得、また、光学アーチファクトを導入し得る。例えば、基板と堆積される層またはフィルムとの間の界面およびフィルムを基板に継合する任意の接着剤層は、反射を生じさせ得、ひいては、光学アーチファクトを生じさせる。
【００３９】
いくつかの実施形態によると、エッチングプロセスは、特徴が、直接、高屈折率ガラス基板の本体内に形成されることを可能にしながら、高分解能および選択性を提供する。いくつかの実施形態では、エッチングプロセスは、パターン化されたマスク層を高屈折率ガラス基板の表面の少なくとも一部上に形成するステップと、マスク層および高屈折率ガラス基板を反応チャンバ内のプラズマに暴露し、所望の量の高屈折率ガラスを基板の表面の暴露された部分から除去するステップとを含む、プラズマエッチングプロセスである。除去は、所望のパターンを有する、特徴または構造を残す。特徴は、例えば、回折格子等の光学要素を高屈折率ガラス基板の表面上に形成してもよい。いくつかの実施形態では、材料の任意の残りのマスク層は、基板の表面から除去されてもよい。
【００４０】
好ましくは、高屈折率ガラス基板は、約１．６５以上または１．７５以上の屈折率と、約５０重量％未満のＳｉＯ２とを有する。いくつかの実施形態では、基板の５０重量％超は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものから形成される。いくつかの実施形態では、プラズマエッチングは、超高周波数（ＶＨＦ）の誘導結合プラズマ（ＩＣＰ）を使用して実施される。いくつかの実施形態では、ＶＨＦ電力は、１０〜２５００Ｗの範囲内であって、ＲＦ電力は、１０〜５００Ｗの範囲内である。好ましくは、エッチングプロセスは、化学的エッチング成分および物理的エッチング成分の両方を含む。いくつかの実施形態では、エッチング化学性質は、１つ以上のハロゲン含有化合物および１つ以上の不活性ガスを含む。ハロゲン含有化合物の実施例は、ＣＦ４、ＣＨＦ３、ＳＦ６、Ｏ２、Ｃｌ２、ＢＣｌ３、およびＨＢｒを含み、不活性ガスの実施例は、Ａｒ、Ｈｅ、およびＮ２を含む。プラズマは、−１５０〜５０℃の範囲内の温度で実施されてもよい。
【００４１】
いくつかの実施形態では、約１０〜１００ｎｍを含む、約１０〜５００ｎｍの臨界寸法を有する、特徴が、高屈折率ガラス基板内にエッチングされてもよく、約１：１０〜約１０：１の範囲内のアスペクト比を有してもよい。加えて、エッチングされる特徴は、実質的に直線の側壁を有してもよい。いくつかの実施形態では、これらの特徴は、ＶＲおよびＡＲディスプレイシステムのための導波管としてを含む、光学用途等の種々の用途で利用されてもよい。例えば、エッチングされる特徴は、内部結合光学要素、外部結合光学要素、または光分散要素を形成してもよい。いくつかの実施形態では、プラズマエッチングプロセスは、高分解能パターン化が所望される他の用途のために、任意の所望のパターンを高屈折率ガラス基板の中にエッチングするために利用されてもよい。
【００４２】
有利には、いくつかの実施形態による、プラズマエッチングプロセスは、高屈折率ガラス基板の高分解能パターン化およびエッチングを可能にし、特徴を、直接、基板の本体内に形成する。基板を直接エッチングする能力は、特徴を含有するフィルムを別個に形成し、基板に取り付ける必要性を取り除くことによって、そのような特徴を利用するデバイスの製造を簡略化し得る。いくつかの実施形態では、光学性能は、フィルムを別個に取り付けることによって形成される界面の存在を排除することによって、改良され得る。
【００４３】
いくつかの実施形態では、下層高屈折率ガラス基板をパターン化するために使用されるエッチングマスクは、パターンを基板の中にエッチングするために使用されるエッチングの特性を補償する寸法特性を有するエッチングマスク特徴を用いて、バイアスされてもよい。例えば、エッチングマスク内の特徴のサイズは、基板の中にエッチングされるべき特徴の所望のサイズより大きく（例えば、より広くおよび／または高く）、それによって、マスク自体のエッチングを伴っても、基板内に形成される特徴が所望のサイズであるように、基板をエッチングする過程にわたってエッチングマスク自体のエッチングを補償してもよい。いくつかの実施形態では、エッチングマスク内の特徴は、基板内の特徴の所望のサイズより大きいサイズを伴ってパターン化されてもよい。いくつかの他の実施形態では、エッチングマスク内の特徴のサイズは、材料の層を堆積させ、それらの特徴を増大し、および／またはそれらの特徴と化学的に反応し、そのサイズを増加させることによって、増加されてもよい。いくつかの実施形態では、基板は、本明細書に開示されるように、プラズマベースのエッチングを使用して、エッチングマスクを通してパターン化されてもよい。いくつかの他の実施形態では、基板は、イオンビームミリングを使用して、パターン化されてもよい。有利には、バイアスエッチングマスクは、高屈折率ガラス基板の高速パターン化を促進しながら、所望の寸法の特徴を精密に形成する。
【００４４】
ここで、図面を参照するが、同様の参照番号は、全体を通して同様の特徴を指す。
（例示的ディスプレイシステム）
【００４５】
図２は、その中にエッチングされた高屈折率ガラス基板が組み込まれ得る、ウェアラブルディスプレイシステム８０の実施例を図示する。ディスプレイシステム８０は、ディスプレイ６２と、ディスプレイ６２の機能をサポートするための種々の機械的および電子的モジュールおよびシステムとを含む。ディスプレイ６２は、フレーム６４に結合されてもよく、これは、ディスプレイシステムユーザまたは視認者６０によって装着可能であって、ディスプレイ６２をユーザ６０の眼の正面に位置付けるように構成される。ディスプレイ６２は、いくつかの実施形態では、アイウェアと見なされ得る。いくつかの実施形態では、スピーカ６６が、フレーム６４に結合され、ユーザ６０の外耳道に隣接して位置付けられる（示されない別のスピーカが、随意に、ユーザの他方の外耳道に隣接して位置付けられ、ステレオ／調節可能音制御を提供してもよい）。ディスプレイシステムはまた、１つ以上のマイクロホン６７または他のデバイスを含み、音を検出してもよい。いくつかの実施形態では、マイクロホンは、ユーザが、入力またはコマンド（例えば、音声メニューコマンドの選択、自然言語質問等）をシステム８０に提供することを可能にするように構成され、および／または他の人物（例えば、類似ディスプレイシステムの他のユーザ）とのオーディオ通信を可能にしてもよい。
【００４６】
図２を継続して参照すると、ディスプレイ６２は、有線導線または無線コネクティビティ等の通信リンク６８によって、ローカルデータ処理モジュール７０に動作可能に結合され、これは、フレーム６４に固定して取り付けられる、ユーザによって装着されるヘルメットまたは帽子に固定して取り付けられる、ヘッドホンに内蔵される、または別様にユーザ６０に除去可能に取り付けられる（例えば、リュック式構成において、ベルト結合式構成において）等、種々の構成において搭載され得る。ローカル処理およびデータモジュール７０は、ハードウェアプロセッサと、不揮発性メモリ（例えば、フラッシュメモリまたはハードディスクドライブ）等のデジタルメモリとを備えてもよく、その両方とも、データの処理、キャッシュ、および記憶を補助するために利用され得る。データは、ａ）画像捕捉デバイス（カメラ等）、マイクロホン、慣性測定ユニット、加速度計、コンパス、ＧＰＳユニット、無線デバイス、ジャイロスコープ、および／または本明細書に開示される他のセンサ等のセンサ（例えば、フレーム６４に動作可能に結合される、または別様に、ユーザ６０に取り付けられてもよい）から捕捉されるデータ、および／またはｂ）可能性として、処理または読出後、ディスプレイ６２への通過のために、遠隔処理モジュール７２および／または遠隔データリポジトリ７４（仮想コンテンツに関連するデータを含む）を使用して、入手および／または処理される、データを含む。ローカル処理およびデータモジュール７０は、これらの遠隔モジュール７２、７４が、相互に動作可能に結合され、ローカル処理およびデータモジュール７０へのリソースとして利用可能であるように、有線または無線通信リンク等を介して、通信リンク７６、７８によって、遠隔処理モジュール７２および遠隔データリポジトリ７４に動作可能に結合されてもよい。いくつかの実施形態では、ローカル処理およびデータモジュール７０は、画像捕捉デバイス、マイクロホン、慣性測定ユニット、加速度計、コンパス、ＧＰＳユニット、無線デバイス、および／またはジャイロスコープのうちの１つ以上のものを含んでもよい。いくつかの他の実施形態では、これらのセンサのうちの１つ以上のものは、フレーム６４に取り付けられてもよい、または有線または無線通信経路によってローカル処理およびデータモジュール７０と通信する、独立型構造であってもよい。
【００４７】
図２を継続して参照すると、いくつかの実施形態では、遠隔処理モジュール７２は、データおよび／または画像情報を分析および処理するように構成される、１つ以上のプロセッサを備えてもよい。いくつかの実施形態では、遠隔データリポジトリ７４は、デジタルデータ記憶設備を備え得、これは、インターネットまたは「クラウド」リソース構成における他のネットワーキング構成を通して利用可能であってもよい。いくつかの実施形態では、遠隔データリポジトリ７４は、１つ以上の遠隔サーバを含んでもよく、これは、情報、例えば、拡張現実コンテンツを生成するための情報をローカル処理およびデータモジュール７０および／または遠隔処理モジュール７２に提供する。いくつかの実施形態では、全てのデータが、記憶され、全ての算出が、ローカル処理およびデータモジュールにおいて実施され、遠隔モジュールからの完全に自律的な使用を可能にする。
【００４８】
ここで図３を参照すると、「３次元」または「３−Ｄ」であるような画像の知覚は、画像の若干異なる提示を視認者の各眼に提供することによって達成されてもよい。図３は、ユーザのための３次元画像をシミュレートするための従来のディスプレイシステムを図示する。２つの明確に異なる画像５、７（各眼４、６に対して１つ）が、ユーザに出力される。画像５、７は、視認者の視線と平行な光学軸またはｚ−軸に沿って、距離１０だけ眼４、６から離間される。画像５、７は、平坦であって、眼４、６は、単一遠近調節状態をとることによって、画像に合焦し得る。そのようなシステムは、ヒト視覚系が、画像５、７を組み合わせ、組み合わせられた画像のための深度および／またはスケールの知覚を提供することに依拠する。
【００４９】
しかしながら、ヒト視覚系は、より複雑であって、深度の現実的知覚の提供は、より困難であることを理解されるであろう。例えば、従来の「３−Ｄ」ディスプレイシステムの多くの視認者は、そのようなシステムを不快であると見出す、または深度の感覚を全く知覚しない場合がある。理論によって限定されるわけではないが、オブジェクトの視認者は、輻輳・開散運動（ｖｅｒｇｅｎｃｅ）と遠近調節（ａｃｃｍｍｏｄａｔｉｏｎ）の組み合わせに起因して、オブジェクトを「３次元」として知覚し得ると考えられる。相互に対する２つの眼の輻輳・開散運動（すなわち、瞳孔が、相互に向かって、またはそこから離れるように移動し、眼の視線を収束させ、オブジェクトを固視するような眼の回転）は、眼のレンズおよび瞳孔の合焦（または「遠近調節」）と緊密に関連付けられる。通常条件下、焦点を１つのオブジェクトから異なる距離における別のオブジェクトに変化させるための眼のレンズの焦点の変化または眼の遠近調節は、「遠近調節−輻輳・開散運動反射」および散瞳または縮瞳として知られる関係下、輻輳・開散運動の整合変化を自動的に同一距離に生じさせるであろう。同様に、輻輳・開散運動の変化は、通常条件下、レンズ形状および瞳孔サイズの遠近調節の整合変化を誘起するであろう。本明細書に記載されるように、多くの立体視、すなわち、「３−Ｄ」ディスプレイシステムは、３次元視点がヒト視覚系によって知覚されるように、若干異なる提示（したがって、若干異なる画像）を使用して、場面を各眼に表示する。しかしながら、そのようなシステムは、それらが、とりわけ、単に、場面の異なる提示を提供するが、眼が全ての画像情報を単一遠近調節状態で視認する状態では、「遠近調節−輻輳・開散運動反射」に反発するため、多くの視認者にとって不快である。遠近調節と輻輳・開散運動との間のより良好な整合を提供するディスプレイシステムは、３次元画像のより現実的かつ快適なシミュレーションを形成する。
【００５０】
図４は、複数の深度平面を使用して３次元画像をシミュレートするためのアプローチの側面を図示する。図４を参照すると、ｚ−軸上の眼４、６からの種々の距離におけるオブジェクトは、それらのオブジェクトが合焦するように、眼４、６によって遠近調節される。眼（４および６）は、特定の遠近調節された状態をとり、オブジェクトをｚ−軸に沿った異なる距離に合焦させる。その結果、特定の遠近調節された状態は、眼がその深度平面のための遠近調節状態にあるとき、特定の深度平面におけるオブジェクトまたはオブジェクトの一部が合焦するように、関連付けられた焦点距離を有する、深度平面１４の特定のうちの１つと関連付けられると言え得る。いくつかの実施形態では、３次元画像は、眼４、６の各々に対し、画像の異なる提示を提供することによって、そしてまた、深度平面のそれぞれに対応する画像の異なる提示を提供することによって、シミュレートされてもよい。例証を明確にするために、別個であるように示されるが、眼４、６の視野は、例えば、ｚ−軸に沿った距離が増加するにつれて、重複し得ることを理解されるであろう。加えて、例証を容易にするために、平坦であるように示されるが、深度平面の輪郭は、深度平面内の全ての特徴が特定の遠近調節された状態における眼と合焦するように、物理的空間内で湾曲されてもよいことを理解されるであろう。
【００５１】
オブジェクトと眼４または６との間の距離もまた、その眼によって視認されるように、オブジェクトからの光の発射量を変化させ得る。図５Ａ−５Ｃは、距離と光線の発散との間の関係を図示する。オブジェクトと眼４との間の距離は、減少距離Ｒ１、Ｒ２、およびＲ３の順序で表される。図５Ａ−５Ｃに示されるように、光線は、オブジェクトまでの距離が減少するにつれてより発散する。距離が増加するにつれて、光線は、よりコリメートされる。換言すると、点（オブジェクトまたはオブジェクトの一部）によって生成されるライトフィールドは、点がユーザの眼から離れている距離の関数である、球状波面曲率を有すると言え得る。曲率が増加すると、オブジェクトと眼４の間の距離が減少する。その結果、異なる深度平面では、光線の発散の程度もまた、異なり、発散の程度は、深度平面と視認者の眼４との間の距離の減少に伴って増加する。単眼４のみが、図５Ａ−５Ｃおよび本明細書における他の図では、例証を明確にするために図示されるが、眼４に関する議論は、視認者の両眼４および６に適用され得ることを理解されるであろう。
【００５２】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。異なる提示は、視認者の眼によって別個に合焦され、それによって、異なる深度平面上に位置する場面のための異なる画像特徴に合焦させるために要求される眼の遠近調節に基づいて、および／または焦点外にある異なる深度平面上の異なる画像特徴の観察に基づいて、ユーザに深度キューを提供することに役立ち得る。
【００５３】
図６は、画像情報をユーザに出力するための導波管スタックの実施例を図示する。ディスプレイシステム１０００は、複数の導波管１８２、１８４、１８６、１８８、１９０を使用して、３次元知覚を眼／脳に提供するために利用され得る、導波管のスタックまたはスタックされた導波管アセンブリ１７８を含む。いくつかの実施形態では、ディスプレイシステム１０００は、図２のシステム８０であって、図６は、そのシステム８０のいくつかの部分をより詳細に図式的に示す。例えば、導波管アセンブリ１７８は、図２のディスプレイ６２の一部であってもよい。ディスプレイシステム１０００は、いくつかの実施形態では、ライトフィールドディスプレイと見なされ得ることを理解されるであろう。
【００５４】
図６を継続して参照すると、導波管アセンブリ１７８はまた、複数の特徴１９８、１９６、１９４、１９２を導波管の間に含んでもよい。いくつかの実施形態では、特徴１９８、１９６、１９４、１９２は、１つ以上のレンズであってもよい。導波管１８２、１８４、１８６、１８８、１９０および／または複数のレンズ１９８、１９６、１９４、１９２は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス２００、２０２、２０４、２０６、２０８は、導波管のための光源として機能してもよく、画像情報を導波管１８２、１８４、１８６、１８８、１９０の中に投入するために利用されてもよく、それぞれ、本明細書に説明されるように、眼４に向かった出力のために各個別の導波管を横断して入射光を分散させるように構成されてもよい。光は、画像投入デバイス２００、２０２、２０４、２０６、２０８の出力表面３００、３０２、３０４、３０６、３０８から出射し、導波管１８２、１８４、１８６、１８８、１９０の対応する入力表面３８２、３８４、３８６、３８８、３９０の中に投入される。いくつかの実施形態では、入力表面３８２、３８４、３８６、３８８、３９０はそれぞれ、対応する導波管の縁であってもよい、または対応する導波管の主要表面の一部（すなわち、世界１４４または視認者の眼４に直接面する導波管表面のうちの一方または両方）であってもよい。いくつかの実施形態では、光の単一ビーム（例えば、コリメートされたビーム）が、各導波管の中に投入され、クローン化されたコリメートビームの全体場を出力してもよく、これは、特定の導波管と関連付けられた深度平面に対応する特定の角度（および発散量）において眼４に向かって指向される。いくつかの実施形態では、画像投入デバイス２００、２０２、２０４、２０６、２０８のうちの単一の１つは、複数（例えば、３つ）の導波管１８２、１８４、１８６、１８８、１９０と関連付けられ、その中に光を投入してもよい。
【００５５】
いくつかの実施形態では、画像投入デバイス２００、２０２、２０４、２０６、２０８はそれぞれ、それぞれの対応する導波管１８２、１８４、１８６、１８８、１９０の中への投入のための画像情報を生成する、離散ディスプレイである。いくつかの他の実施形態では、画像投入デバイス２００、２０２、２０４、２０６、２０８は、例えば、画像情報を１つ以上の光学導管（光ファイバケーブル等）を介して画像投入デバイス２００、２０２、２０４、２０６、２０８のそれぞれに送り得る、単一の多重化されたディスプレイの出力端である。画像投入デバイス２００、２０２、２０４、２０６、２０８によって提供される画像情報は、異なる波長または色（例えば、本明細書に議論されるように、異なる原色）の光を含んでもよいことを理解されたい。
【００５６】
いくつかの実施形態では、導波管１８２、１８４、１８６、１８８、１９０の中に投入される光は、光プロジェクタシステム２０００によって提供され、これは、光モジュール２０４０を備え、これは、発光ダイオード（ＬＥＤ）等の光エミッタを含んでもよい。光モジュール２０４０からの光は、ビームスプリッタ２０５０を介して、光変調器２０３０、例えば、空間光変調器によって指向および修正されてもよい。光変調器２０３０は、導波管１８２、１８４、１８６、１８８、１９０の中に投入される光の知覚される強度を変化させるように構成されてもよい。空間光変調器の実施例は、シリコン上液晶（ＬＣＯＳ）ディスプレイを含む、液晶ディスプレイ（ＬＣＤ）を含む。
【００５７】
いくつかの実施形態では、ディスプレイシステム１０００は、光を種々のパターン（例えば、ラスタ走査、螺旋走査、リサジューパターン等）で１つ以上の導波管１８２、１８４、１８６、１８８、１９０の中に、最終的には、視認者の眼４に投影するように構成される、１つ以上の走査ファイバを備える、走査ファイバディスプレイであってもよい。いくつかの実施形態では、図示される画像投入デバイス２００、２０２、２０４、２０６、２０８は、光を１つまたは複数の導波管１８２、１８４、１８６、１８８、１９０の中に投入するように構成される、単一走査ファイバまたは走査ファイバの束を図式的に表し得る。いくつかの他の実施形態では、図示される画像投入デバイス２００、２０２、２０４、２０６、２０８は、複数の走査ファイバまたは走査ファイバの複数の束を図式的に表し得、それぞれ、光を導波管１８２、１８４、１８６、１８８、１９０のうちの関連付けられた１つの中に投入するように構成される。１つ以上の光ファイバは、光を光モジュール２０４０から１つ以上の導波管１８２、１８４、１８６、１８８、１９０に透過するように構成されてもよいことを理解されたい。１つ以上の介在光学構造が、走査ファイバ（１つまたは複数）と、１つ以上の導波管１８２、１８４、１８６、１８８、１９０との間に提供され、例えば、走査ファイバから出射する光を１つ以上の導波管１８２、１８４、１８６、１８８、１９０の中に再指向してもよいことを理解されたい。
【００５８】
コントローラ２１０は、画像投入デバイス２００、２０２、２０４、２０６、２０８、光源２０４０、および光変調器２０３０の動作を含む、スタックされた導波管アセンブリ１７８のうちの１つ以上のものの動作を制御する。いくつかの実施形態では、コントローラ２１０は、ローカルデータ処理モジュール７０の一部である。コントローラ２１０は、例えば、本明細書に開示される種々のスキームのいずれかに従って、導波管１８２、１８４、１８６、１８８、１９０への画像情報のタイミングおよび提供を調整する、プログラミング（例えば、非一過性媒体内の命令）を含む。いくつかの実施形態では、コントローラは、単一の一体型デバイスまたは有線または無線通信チャネルによって接続される分散型システムであってもよい。コントローラ２１０は、いくつかの実施形態では、処理モジュール７０または７２（図１）の一部であってもよい。
【００５９】
図６を継続して参照すると、導波管１８２、１８４、１８６、１８８、１９０は、全内部反射（ＴＩＲ）によって各個別の導波管内で光を伝搬するように構成されてもよい。導波管１８２、１８４、１８６、１８８、１９０はそれぞれ、主要上部表面および主要底部表面およびそれらの主要上部表面と主要底部表面との間に延在する縁を伴う、平面である、または別の形状（例えば、湾曲）を有してもよい。図示される構成では、導波管１８２、１８４、１８６、１８８、１９０はそれぞれ、光を再指向させ、各個別の導波管内で伝搬させ、導波管から画像情報を眼４に出力することによって、光を導波管から抽出するように構成される、外部結合光学要素２８２、２８４、２８６、２８８、２９０を含んでもよい。抽出された光はまた、外部結合光と称され得、外部結合光学要素光はまた、光抽出光学要素と称され得る。抽出された光のビームは、導波管によって、導波管内を伝搬する光が光抽出光学要素に衝打する場所において出力される。外部結合光学要素２８２、２８４、２８６、２８８、２９０は、例えば、本明細書にさらに議論されるような回折光学特徴を含む、格子であってもよい。説明を容易にし、図面を明確にするために、導波管１８２、１８４、１８６、１８８、１９０の底部主要表面に配置されて図示されるが、いくつかの実施形態では、外部結合光学要素２８２、２８４、２８６、２８８、２９０は、本明細書にさらに議論されるように、上部主要表面および／または底部主要表面に配置されてもよく、および／または導波管１８２、１８４、１８６、１８８、１９０の容積内に直接配置されてもよい。いくつかの実施形態では、外部結合光学要素２８２、２８４、２８６、２８８、２９０は、透明基板に取り付けられ、導波管１８２、１８４、１８６、１８８、１９０を形成する、材料の層内に形成されてもよい。いくつかの他の実施形態では、導波管１８２、１８４、１８６、１８８、１９０は、モノリシック材料部品であってもよく、外部結合光学要素２８２、２８４、２８６、２８８、２９０は、その材料部品の表面上および／または内部に形成されてもよい。
【００６０】
図６を継続して参照すると、本明細書に議論されるように、各導波管１８２、１８４、１８６、１８８、１９０は、光を出力し、特定の深度平面に対応する画像を形成するように構成される。例えば、眼の最近傍の導波管１８２は、コリメートされた光（そのような導波管１８２の中に投入された）を眼４に送達するように構成されてもよい。コリメートされた光は、光学無限遠焦点面を表し得る。次の上方の導波管１８４は、眼４に到達し得る前に、第１のレンズ１９２（例えば、負のレンズ）を通して通過する、コリメートされた光を送出するように構成されてもよい。そのような第１のレンズ１９２は、眼／脳が、その次の上方の導波管１８４から生じる光を光学無限遠から眼４に向かって内向きにより近い第１の焦点面から生じるように解釈するように、若干の凸面波面曲率を生成するように構成されてもよい。同様に、第３の上方の導波管１８６は、眼４に到達する前に、その出力光を第１のレンズ１９２および第２のレンズ１９４の両方を通して通過させる。第１のレンズ１９２および第２のレンズ１９４の組み合わせられた屈折力は、眼／脳が、第３の導波管１８６から生じる光が次の上方の導波管１８４からの光であったよりも光学無限遠から人物に向かって内向きにさらに近い第２の焦点面から生じるように解釈するように、別の漸増量の波面曲率を生成するように構成されてもよい。
【００６１】
他の導波管層１８８、１９０およびレンズ１９６、１９８も同様に構成され、スタック内の最高導波管１９０は、人物に最も近い焦点面を表す集約焦点力のために、その出力をそれと眼との間のレンズの全てを通して送出する。スタックされた導波管アセンブリ１７８の他側の世界１４４から生じる光を視認／解釈するとき、レンズ１９８、１９６、１９４、１９２のスタックを補償するために、補償レンズ層１８０が、スタックの上部に配置され、下方のレンズスタック１９８、１９６、１９４、１９２の集約力を補償してもよい。そのような構成は、利用可能な導波管／レンズ対と同じ数の知覚される焦点面を提供する。導波管の外部結合光学要素およびレンズの集束側面は両方とも、静的であってもよい（すなわち、動的または電気活性ではない）。いくつかの代替実施形態では、一方または両方とも、電気活性特徴を使用して動的であってもよい。
【００６２】
いくつかの実施形態では、導波管１８２、１８４、１８６、１８８、１９０のうちの２つ以上のものは、同一の関連付けられた深度平面を有してもよい。例えば、複数の導波管１８２、１８４、１８６、１８８、１９０が、同一深度平面に設定される画像を出力するように構成されてもよい、または導波管１８２、１８４、１８６、１８８、１９０の複数のサブセットが、深度平面毎に１つのセットを伴う、同一の複数の深度平面に設定される画像を出力するように構成されてもよい。これは、それらの深度平面において拡張された視野を提供するようにタイル化された画像を形成する利点を提供し得る。
【００６３】
図６を継続して参照すると、外部結合光学要素２８２、２８４、２８６、２８８、２９０は、導波管と関連付けられた特定の深度平面のために、光をその個別の導波管から再指向し、かつ本光を適切な量の発散またはコリメーションを伴って出力するように構成されてもよい。その結果、異なる関連付けられた深度平面を有する導波管は、外部結合光学要素２８２、２８４、２８６、２８８、２９０の異なる構成を有してもよく、これは、関連付けられた深度平面に応じて、異なる量の発散を伴う光を出力する。いくつかの実施形態では、光抽出光学要素２８２、２８４、２８６、２８８、２９０は、体積特徴または表面特徴であってもよく、これは、具体的角度で光を出力するように構成されてもよい。例えば、光抽出光学要素２８２、２８４、２８６、２８８、２９０は、体積ホログラム、表面ホログラム、および／または回折格子であってもよい。いくつかの実施形態では、特徴１９８、１９６、１９４、１９２は、レンズではなくてもよい。むしろ、それらは、単に、スペーサ（例えば、クラッディング層および／または空隙を形成するための構造）であってもよい。
【００６４】
いくつかの実施形態では、外部結合光学要素２８２、２８４、２８６、２８８、２９０は、回折パターンまたは「回折光学要素」（また、本明細書では、「ＤＯＥ」とも称される）を形成する、回折特徴である。好ましくは、ＤＯＥは、ビームの光の一部のみがＤＯＥの各交差点で眼４に向かって偏向される一方、残りが全内部反射を介して、導波管を通して移動し続けるように、十分に低い回折効率を有する。画像情報を搬送する光は、したがって、様々な場所において導波管から出射する、いくつかの関連出射ビームに分割され、その結果、導波管内でバウンスする本特定のコリメートされたビームに関して、眼４に向かって非常に均一なパターンの出射放出となる。
【００６５】
いくつかの実施形態では、１つ以上のＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられてもよい（その場合、パターンは、入射光を著しく回折させない）、または微小液滴は、ホスト媒体のものに整合しない屈折率に切り替えられてもよい（その場合、パターンは、入射光を能動的に回折させる）。
【００６６】
いくつかの実施形態では、カメラアセンブリ５００（例えば、可視光および赤外線光カメラを含む、デジタルカメラ）が、提供され、眼４および／または眼４の周囲の組織の画像を捕捉し、例えば、ユーザ入力を検出してもよい。本明細書で使用されるように、カメラは、任意の画像捕捉デバイスであってもよい。いくつかの実施形態では、カメラアセンブリ５００は、画像捕捉デバイスと、光（例えば、赤外線光）を眼に投影し、次いで、眼によって反射され、画像捕捉デバイスによって検出され得る、光源とを含んでもよい。いくつかの実施形態では、カメラアセンブ５００は、フレーム６４（図２）に取り付けられてもよく、カメラアセンブリ５００からの画像情報を処理し得る、処理モジュール７０および／または７２と電気通信してもよい。いくつかの実施形態では、１つのカメラアセンブリ５００が、各眼に対して利用され、各眼を別個に監視してもよい。
【００６７】
ここで図７を参照すると、導波管によって出力された出射ビームの実施例が、示される。１つの導波管が図示されるが、導波管アセンブリ１７８（図６）内の他の導波管も同様に機能し得、導波管アセンブリ１７８は、複数の導波管を含むことを理解されたい。光４００が、導波管１８２の入力表面３８２において導波管１８２の中に投入され、ＴＩＲによって導波管１８２内を伝搬する。光４００がＤＯＥ２８２上に衝突する点では、光の一部は、導波管から出射ビーム４０２として出射する。出射ビーム４０２は、略平行として図示されるが、本明細書に議論されるように、また、導波管１８２と関連付けられた深度平面に応じて、ある角度（例えば、発散出射ビーム形成）において眼４に伝搬するように再指向されてもよい。略平行出射ビームは、眼４からの遠距離（例えば、光学無限遠）における深度平面に設定されるように現れる画像を形成するように光を外部結合する、外部結合光学要素を伴う導波管を示し得ることを理解されたい。他の導波管または他の外部結合光学要素のセットは、より発散する、出射ビームパターンを出力してもよく、これは、眼４がより近い距離に遠近調節し、網膜に合焦させることを要求し、光学無限遠より眼４に近い距離からの光として脳によって解釈されるであろう。
【００６８】
いくつかの実施形態では、フルカラー画像が、原色、例えば、３つ以上の原色のそれぞれに画像をオーバーレイすることによって、各深度平面において形成されてもよい。図８は、スタックされた導波管アセンブリの実施例を図示し、各深度平面は、複数の異なる原色を使用して形成される画像を含む。図示される実施形態は、深度平面１４ａ−１４ｆを示すが、より多いまたはより少ない深度もまた、検討される。各深度平面は、それと関連付けられた３つ以上の原色画像、すなわち、第１の色Ｇの第１の画像、第２の色Ｒの第２の画像、および第３の色Ｂの第３の画像を有してもよい。異なる深度平面は、文字Ｇ、Ｒ、およびＢに続くジオプタ（ｄｐｔ）に関する異なる数字によって図に示される。単なる実施例として、これらの文字のそれぞれに続く数字は、ジオプタ（１／ｍ）、すなわち、視認者からの深度平面の逆距離を示し、図中の各ボックスは、個々の原色画像を表す。いくつかの実施形態では、異なる波長の光の眼の集束における差異を考慮するために、異なる原色に関する深度平面の正確な場所は、変動してもよい。例えば、所与の深度平面に関する異なる原色画像は、ユーザからの異なる距離に対応する深度平面上に設置されてもよい。そのような配列は、視力およびユーザ快適性を増加させ得る。
【００６９】
いくつかの実施形態では、各原色の光は、単一専用導波管によって出力されてもよく、その結果、各深度平面は、それと関連付けられた複数の導波管を有してもよい。そのような実施形態では、文字Ｇ、Ｒ、またはＢを含む、図中の各ボックスは、個々の導波管を表すものと理解され得、３つの導波管は、深度平面毎に提供されてもよく、３つの原色画像が、深度平面毎に提供される。各深度平面と関連付けられた導波管は、本図面では、説明を容易にするために相互に隣接して示されるが、物理的デバイスでは、導波管は全て、レベル毎に１つの導波管を伴うスタックで配列されてもよいことを理解されたい。いくつかの他の実施形態では、複数の原色が、例えば、単一導波管のみが深度平面毎に提供され得るように、同一導波管によって出力されてもよい。
【００７０】
図８を継続して参照すると、いくつかの実施形態では、Ｇは、緑色であって、Ｒは、赤色であって、Ｂは、青色である。いくつかの他の実施形態では、マゼンタ色およびシアン色を含む、光の他の波長と関連付けられた他の色も、赤色、緑色、または青色のうちの１つ以上のものに加えて使用されてもよい、またはそれらに取って代わってもよい。
【００７１】
本開示全体を通した所与の光の色の言及は、視認者によってその所与の色であるように知覚される、光の波長の範囲内の１つ以上の波長の光を包含するものと理解されるであろうことを認識されたい。例えば、赤色光は、約６２０〜７８０ｎｍの範囲内の１つ以上の波長の光を含んでもよく、緑色光は、約４９２〜５７７ｎｍの範囲内の１つ以上の波長の光を含んでもよく、青色光は、約４３５〜４９３ｎｍの範囲内の１つ以上の波長の光を含んでもよい。
【００７２】
ここで図９Ａを参照すると、いくつかの実施形態では、導波管に衝突する光は、その光を導波管の中に内部結合するために再指向される必要があり得る。内部結合光学要素が、光をその対応する導波管の中に再指向および内部結合するために使用されてもよい。図９Ａは、それぞれが内部結合光学要素を含む、複数またはセット１２００のスタックされた導波管の実施例の断面側面図を図示する。導波管はそれぞれ、１つ以上の異なる波長または１つ以上の異なる波長範囲の光を出力するように構成されてもよい。スタック１２００は、スタック１７８（図６）に対応してもよく、スタック１２００の図示される導波管は、複数の導波管１８２、１８４、１８６、１８８、１９０の一部に対応してもよいが、画像投入デバイス２００、２０２、２０４、２０６、２０８のうちの１つ以上のものからの光が、光が内部結合のために再指向されることを要求する位置から導波管の中に投入されることを理解されたい。
【００７３】
スタックされた導波管の図示されるセット１２００は、導波管１２１０、１２２０、および１２３０を含む。各導波管は、関連付けられた内部結合光学要素（導波管上の光入力面積とも称され得る）を含み、例えば、内部結合光学要素１２１２は、導波管１２１０の主要表面（例えば、上側主要表面）上に配置され、内部結合光学要素１２２２は、導波管１２２０の主要表面（例えば、上側主要表面）上に配置され、内部結合光学要素１２３２は、導波管１２３０の主要表面（例えば、上側主要表面）上に配置される。いくつかの実施形態では、内部結合光学要素１２１２、１２２２、１２３２のうちの１つ以上のものは、個別の導波管１２１０、１２２０、１２３０の底部主要表面上に配置されてもよい（特に、１つ以上の内部結合光学要素は、反射性偏向光学要素である）。図示されるように、内部結合光学要素１２１２、１２２２、１２３２は、その個別の導波管１２１０、１２２０、１２３０の上側主要表面（または次の下側導波管の上部）上に配置されてもよく、特に、それらの内部結合光学要素は、透過性偏向光学要素である。いくつかの実施形態では、内部結合光学要素１２１２、１２２２、１２３２は、個別の導波管１２１０、１２２０、１２３０の本体内に配置されてもよい。いくつかの実施形態では、本明細書に議論されるように、内部結合光学要素１２１２、１２２２、１２３２は、他の光の波長を透過しながら、１つ以上の光の波長を選択的に再指向するような波長選択的である。その個別の導波管１２１０、１２２０、１２３０の片側または角に図示されるが、内部結合光学要素１２１２、１２２２、１２３２は、いくつかの実施形態では、その個別の導波管１２１０、１２２０、１２３０の他の面積内に配置されてもよいことを理解されたい。
【００７４】
図示されるように、内部結合光学要素１２１２、１２２２、１２３２は、相互から側方にオフセットされてもよい。いくつかの実施形態では、各内部結合光学要素は、その光が別の内部結合光学要素を通して通過せずに、光を受光するようにオフセットされてもよい。例えば、各内部結合光学要素１２１２、１２２２、１２３２は、光を異なる画像投入デバイス１２１３、１２２３、１２３３から受光するように構成されてもよく、光を内部結合光学要素１２１２、１２２２、１２３２の他のものから実質的に受光しないように、他の内部結合光学要素１２１２、１２２２、１２３２から分離されてもよい（例えば、側方に離間される）。
【００７５】
各導波管はまた、関連付けられた光分散要素を含み、例えば、光分散要素１２１４は、導波管１２１０の主要表面（例えば、上部主要表面）上に配置され、光分散要素１２２４は、導波管１２２０の主要表面（例えば、上部主要表面）上に配置され、光分散要素１２３４は、導波管１２３０の主要表面（例えば、上部主要表面）上に配置される。いくつかの他の実施形態では、光分散要素１２１４、１２２４、１２３４は、それぞれ、関連付けられた導波管１２１０、１２２０、１２３０の底部主要表面上に配置されてもよい。いくつかの他の実施形態では、光分散要素１２１４、１２２４、１２３４は、それぞれ、関連付けられた導波管１２１０、１２２０、１２３０の上部主要表面および底部主要表面の両方の上に配置されてもよい、または光分散要素１２１４、１２２４、１２３４は、それぞれ、異なる関連付けられた導波管２１０、１２２０、１２３０内の上部主要表面および底部主要表面の異なるもの上に配置されてもよい。
【００７６】
導波管１２１０、１２２０、１２３０は、例えば、材料のガス層、液体層、および／または固体層によって離間および分離されてもよい。例えば、図示されるように、層１２１８ａは、導波管１２１０および１２２０を分離してもよく、層１２１８ｂは、導波管１２２０および１２３０を分離してもよい。いくつかの実施形態では、層１２１８ａおよび１２１８ｂは、低屈折率材料（すなわち、導波管１２１０、１２２０、１２３０の直近のものを形成する材料より低い屈折率を有する材料）から形成される。好ましくは、層１２１８ａ、１２１８ｂを形成する材料の屈折率は、導波管１２１０、１２２０、１２３０を形成する材料の屈折率と比較して０．０５以上または０．１０以上小さい。有利には、より低い屈折率層１２１８ａ、１２１８ｂは、導波管１２１０、１２２０、１２３０を通して光の全内部反射（ＴＩＲ）（例えば、各導波管の上部主要表面および底部主要表面の間のＴＩＲ）を促進する、クラッディング層として機能してもよい。いくつかの実施形態では、層１２１８ａ、１２１８ｂは、空気から形成される。図示されないが、導波管の図示されるセット１２００の上部および底部は、直近クラッディング層を含んでもよいことを理解されたい。
【００７７】
好ましくは、製造および他の考慮点を容易にするために、導波管１２１０、１２２０、１２３０を形成する材料は、類似または同一であって、層１２１８ａ、１２１８ｂを形成する材料は、類似または同一である。いくつかの実施形態では、導波管１２１０、１２２０、１２３０を形成する材料は、１つ以上の導波管間で異なってもよい、および／または層１２１８ａ、１２１８ｂを形成する材料は、依然として、前述の種々の屈折率関係を保持しながら、異なってもよい。
【００７８】
図９Ａを継続して参照すると、光線１２４０、１２４２、１２４４が、導波管のセット１２００に入射する。光線１２４０、１２４２、１２４４は、１つ以上の画像投入デバイス２００、２０２、２０４、２０６、２０８（図６）によって導波管１２１０、１２２０、１２３０の中に投入されてもよいことを理解されたい。
【００７９】
いくつかの実施形態では、光線１２４０、１２４２、１２４４は、異なる色に対応し得る、異なる性質、例えば、異なる波長または異なる波長範囲を有する。内部結合光学要素１２１２、１２２２、１２３２はそれぞれ、光がＴＩＲによって導波管１２１０、１２２０、１２３０のうちの個別の１つを通して伝搬するように、入射光を偏向させる。いくつかの実施形態では、内部結合光学要素１２１２、１２２、１２３２はそれぞれ、１つ以上の特定の波長の光を選択的に偏向しながら、他の波長を下層導波管および関連付けられた内部結合光学要素に透過させる。
【００８０】
例えば、内部結合光学要素１２１２は、第１の波長または波長の範囲を有する、光線１２４０を偏向しながら、それぞれ、異なる第２および第３の波長または波長の範囲を有する、光線１２４２および１２４４を透過させるように構成されてもよい。透過された光線１２４２は、次いで、第２の波長または波長の範囲の光を選択的に偏向するように構成される、内部結合光学要素１２２２に衝突し、それによって偏向される。光線１２４４は、内部結合光学要素１２２２によって透過され、第３の波長または波長の範囲の光を選択的に偏向するように構成される、内部結合光学要素１２３２に衝突し、それによって偏向され続ける。
【００８１】
図９Ａを継続して参照すると、偏向された光線１２４０、１２４２、１２４４は、対応する導波管１２１０、１２２０、１２３０を通して伝搬するように偏向される。すなわち、各導波管の内部結合光学要素１２１２、１２２２、１２３２は、光をその対応する導波管１２１０、１２２０、１２３０の中に偏向させ、光を対応する導波管の中に内部結合する。光線１２４０、１２４２、１２４４は、光をＴＩＲによって個別の導波管１２１０、１２２０、１２３０を通して伝搬させる角度で偏向される。光線１２４０、１２４２、１２４４は、導波管の対応する光分散要素１２１４、１２２４、１２３４に衝突するまで、ＴＩＲによって個別の導波管１２１０、１２２０、１２３０を通して伝搬する。
【００８２】
ここで図９Ｂを参照すると、図９Ａの複数のスタックされた導波管の実施例の斜視図が、図示される。前述のように、内部結合された光線１２４０、１２４２、１２４４は、それぞれ、内部結合光学要素１２１２、１２２２、１２３２によって偏向され、次いで、それぞれ、導波管１２１０、１２２０、１２３０内でＴＩＲによって伝搬する。光線１２４０、１２４２、１２４４は、次いで、それぞれ、光分散要素１２１４、１２２４、１２３４に衝突する。光分散要素１２１４、１２２４、１２３４は、それぞれ、外部結合光学要素１２５０、１２５２、１２５４に向かって伝搬するように、光線１２４０、１２４２、１２４４を偏向させる。
【００８３】
いくつかの実施形態では、光分散要素１２１４、１２２４、１２３４は、直交瞳エクスパンダ（ＯＰＥ）である。いくつかの実施形態では、ＯＰＥは、光を外部結合光学要素１２５０、１２５２、１２５４に偏向または分散させることと、そして、外部結合光学要素に伝搬するにつれて、本光のビームまたはスポットサイズを増加させることの両方を行う。いくつかの実施形態では、例えば、ビームサイズがすでに所望のサイズである場合、光分散要素１２１４、１２２４、１２３４は、省略されてもよく、内部結合光学要素１２１２、１２２２、１２３２は、光を直接外部結合光学要素１２５０、１２５２、１２５４に偏向させるように構成されてもよい。例えば、図９Ａを参照すると、光分散要素１２１４、１２２４、１２３４は、それぞれ、外部結合光学要素１２５０、１２５２、１２５４と置換されてもよい。いくつかの実施形態では、外部結合光学要素１２５０、１２５２、１２５４は、光を視認者の眼４（図７）内に指向する、射出瞳（ＥＰ）または射出瞳エクスパンダ（ＥＰＥ）である。
【００８４】
故に、図９Ａおよび９Ｂを参照すると、いくつかの実施形態では、導波管のセット１２００は、原色毎に、導波管１２１０、１２２０、１２３０と、内部結合光学要素１２１２、１２２２、１２３２と、光分散要素（例えば、ＯＰＥ）１２１４、１２２４、１２３４と、外部結合光学要素（例えば、ＥＰ）１２５０、１２５２、１２５４とを含む。導波管１２１０、１２２０、１２３０は、各１つの間に空隙／クラッディング層を伴ってスタックされてもよい。内部結合光学要素１２１２、１２２２、１２３２は、入射光をその導波管の中に再指向または偏向させる（異なる内部結合光学要素は、異なる波長の光を受光する）。光は、次いで、個別の導波管１２１０、１２２０、１２３０内でＴＩＲをもたらすであろう、角度で伝搬する。示される実施例では、光線１２４０（例えば、青色光）は、先に説明された様式において、第１の内部結合光学要素１２１２によって偏向され、次いで、導波管を辿ってバウンスし続け、光分散要素（例えば、ＯＰＥ）１２１４、次いで、外部結合光学要素（例えば、ＥＰ）１２５０と相互作用する。光線１２４２および１２４４（例えば、それぞれ、緑色光および赤色光）は、導波管１２１０を通して通過し、光線１２４２は、内部結合光学要素１２２２に衝突し、それによって偏向されるであろう。光線１２４２は、次いで、ＴＩＲを介して、導波管１２２０を辿ってバウンスし、その光分散要素（例えば、ＯＰＥ）１２２４、次いで、外部結合光学要素（例えば、ＥＰ）１２５２に進む。最後に、光線１２４４（例えば、赤色光）は、導波管１２２０を通して通過し、導波管１２３０の光内部結合光学要素１２３２に衝突する。光内部結合光学要素１２３２は、光線が、ＴＩＲによって、光分散要素（例えば、ＯＰＥ）１２３４に、次いで、ＴＩＲによって、外部結合光学要素（例えば、ＥＰ）１２５４に伝搬するように、光線１２４４を偏向させる。外部結合光学要素１２５４は、次いで、最後に、光線１２４４を視認者に外部結合し、視認者はまた、他の導波管１２１０、１２２０から外部結合された光も受光する。
【００８５】
図９Ｃは、図９Ａおよび９Ｂの複数のスタックされた導波管の実施例の上下平面図を図示する。図示されるように、導波管１２１０、１２２０、１２３０は、各導波管の関連付けられた光分散要素１２１４、１２２４、１２３４および関連付けられた外部結合光学要素１２５０、１２５２、１２５４とともに、垂直に整合されてもよい。しかしながら、本明細書に議論されるように、内部結合光学要素１２１２、１２２２、１２３２は、垂直に整合されない。むしろ、内部結合光学要素は、好ましくは、非重複する（例えば、上下図に見られるように、側方に離間される）。本明細書でさらに議論されるように、本非重複空間配列は、１対１ベースで異なるリソースから異なる導波管の中への光の投入を促進し、それによって、具体的光源が具体的導波管に一意に結合されることを可能にする。いくつかの実施形態では、非重複の空間的に分離される内部結合光学要素を含む配列は、偏移瞳システムと称され得、これらの配列内の内部結合光学要素は、サブ瞳に対応し得る。
（高屈折率ガラスのための例示的エッチング）
【００８６】
いくつかの実施形態では、本明細書で議論される種々の回折光学要素等のマイクロスケール特徴およびナノスケール特徴は、直接、高屈折率ガラス基板内にエッチングされてもよい。例えば、ガラス基板が、導波管として使用されてもよく、プラズマエッチングプロセスが、図９Ａ−９Ｃの内部結合光学要素１２１２、１２２２、１２３２、光分散要素１２１４、１２２４、１２３４、および／または外部結合光学要素１２５０、１２５２、１２５４を、直接、基板内に形成するために使用されてもよい。
【００８７】
基板を形成する高屈折率ガラスは、比較的に低濃度の二酸化ケイ素（ＳｉＯ２）、例えば、５０重量パーセント（重量％）未満のＳｉＯ２を有してもよい。加えて、これらの高屈折率ガラスは、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３等の５０重量％以上の１つ以上の金属酸化物を備えてもよい。いくつかの実施形態では、ガラスは、これらの金属酸化物の組み合わせを含んでもよい。
【００８８】
高屈折率を提供するが、少量のＳｉＯ２および多量の他の金属酸化物は、これらのガラスを使用して形成される基板の効果的エッチングを妨害し得る。例えば、そのような成分酸化物の組み合わせによって形成されるガラスは、特に、エッチングすることが困難であり得る。具体的エッチングレシピが、成分酸化物のために開発されているが、これらのエッチングレシピは、比較的に低濃度のＳｉＯ２およびガラスを形成する構成成分酸化物間の異なるエッチングレートに起因して、高屈折率ガラスのために効果的ではない場合がある。
【００８９】
加えて、従来のエッチングプロセスは、種々の欠点を呈する。例えば、ウェット化学エッチングは、典型的には、数ミクロンのオーダーのパターン化分解能に限定され、等方性であって、これは、直線側壁を形成し得ない。代替として、イオンミリングが、材料を高屈折率ガラス基板から非選択的に除去するために使用され得る。しかしながら、本プロセスは、パターン化された特徴の達成可能分解能およびアスペクト比を著しく限定する。イオンミリングは、単に、表面と材料をその表面から物理的に撥ね飛ばす高エネルギー粒子とを激突させることによって、材料を除去し得る。イオンミリングは、硬質マスクを要求するが、また、プロセスが高アスペクト比特徴を形成するための十分な持続時間にわたってマスクを維持不可能であり得るほど、硬質マスクを浸食させる。
【００９０】
いくつかの実施形態によると、本明細書に議論されるように、プラズマエッチングプロセスが、特徴を高屈折率ガラス基板内に形成するために開発された。特徴は、プラズマエッチングプロセスを使用して、パターンをマスク層からマスク層の下層の高屈折率ガラス基板に転写することによって、形成されてもよい。プラズマエッチングプロセスは、異方性または指向性であり得、マスク層に対するガラス基板に関して高度に選択的であり得る。プラズマエッチングプロセスの結果として生産された特徴は、略垂直側壁を有し得る。いくつかの実施形態では、プラズマエッチングプロセスは、高屈折率ガラス基板を形成し得る、全ての酸化物に関して選択的ではなくてもよい。いくつかの実施形態では、プラズマエッチングプロセスは、高屈折率ガラスをエッチングするために、化学的機構および物理的機構の両方を含んでもよく、物理的機構は、化学機構が除去にあまり効果的ではない場合がある、酸化物種の除去を可能にする。理論によって限定されるわけではないが、少なくともいくつかの基板材料の化学エッチングは、暴露される基板の物理的完全性を途絶させ、それによって、物理的機構が、化学エッチングを伴わずに生じるであろうものより高い選択性を伴って、暴露された材料を除去することを可能にし得る。したがって、高分解能パターンが、高屈折率ガラスが酸化物の複雑な混合物を備える場合でも、プラズマエッチングプロセスを介して、高屈折率ガラス基板に転写され得る。
【００９１】
いくつかの実施形態では、基板は、基板の表面のいくつかの面積を反応性種に選択的に暴露することによって、パターン化されてもよい。すなわち、基板のいくつかの面積は、特徴をその中に形成するために、エッチングされ得る一方、他の面積は、エッチングされ得ない。例えば、エッチングに抵抗する、パターン化されたマスク材料またはマスク層が、マスク層下の面積が、エッチングされない一方、マスク層によって保護されない、すなわち、暴露されたままの面積が、エッチングされるように、基板を覆ってもよい。マスク層は、次いで、除去され、エッチングされた特徴を基板の表面上に残し得る。
【００９２】
本明細書に議論されるように、プラズマエッチングプロセスは、異方性または実質的に異方性のエッチングプロセスであってもよい。異方性エッチングの指向性は、有利には、略直線側壁の形成を可能にする。エッチング種が、基板と垂直方向に基板に向かって指向される場合、エッチングプロセスは、略垂直側壁を伴う特徴を基板内に画定し得る。いくつかの実施形態では、直線の角度付けられた（非垂直）側壁は、エッチング種を基板と垂直ではない角度で基板に指向することによって形成されてもよい。
【００９３】
いくつかの実施形態では、プラズマエッチングプロセスは、高屈折率ガラスを備える、２つ以上の酸化物を、実質的に類似レートでエッチングしてもよい。いくつかの実施形態では、エッチングレートは、ＳｉＯ２、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの任意の２つ以上のものに関して実質的に類似してもよい。
【００９４】
用語「高屈折率」は、本明細書では、材料、好ましくは、１．６５以上の屈折率を有する、ガラス等の光学的に透過性の材料を指すために使用されることを理解されたい。いくつかの実施形態では、高屈折率ガラスは、１．６５以上、１．７以上、１．７５以上、または１．８以上の屈折率を有してもよい。いくつかの実施形態では、屈折率は、上記に述べられた通りであって、また、４未満、３未満、または２．５未満であってもよい。いくつかの他の実施形態では、本明細書に説明されるエッチングプロセスは、１．６５より低い屈折率を有する基板をエッチングするために適用されてもよい。
【００９５】
いくつかの実施形態では、高屈折率ガラスは、重量比約５０パーセント未満（重量％）のＳｉＯ２を備える。いくつかの実施形態では、高屈折率ガラスは、約３０重量％未満のＳｉＯ２、約２５重量％未満のＳｉＯ２、または約２０重量％未満のＳｉＯ２を備えてもよい。いくつかの実施形態では、高屈折率ガラスの残りは、複数の金属酸化物を含む、少なくとも１つの金属酸化物を備えてもよい。すなわち、高屈折率ガラスは、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３等の約５０重量％を上回る１つまたは複数の金属酸化物を備えてもよい。高屈折率ガラスは、いくつかの実施形態では、最大約３０重量％の任意の１つの金属酸化物を備えてもよい。
【００９６】
ある実施形態によると、高屈折率ガラスは、ＳｉＯ２、Ｂ２Ｏ３、ＴｉＯ２、Ｌａ２Ｏ３、ＺｒＯ２、Ｎｂ２Ｏ５、ＣａＯ、およびＬｉ２Ｏを備えてもよい。例えば、高屈折率ガラスは、約２０重量％〜約３０重量％ＳｉＯ２、約０重量％〜５重量％Ｂ２Ｏ３、約５重量％〜１０重量％ＴｉＯ２、約２０重量％〜２５重量％Ｌａ２Ｏ３、約５重量％〜１０重量％ＺｒＯ２、約１０重量％〜１５重量％Ｎｂ２Ｏ５、約１５重量％〜２０重量％ＣａＯ、および約０重量％〜５重量％Ｌｉ２Ｏを備えてもよい。
【００９７】
いくつかの実施形態によると、説明されるプラズマエッチングプロセスは、約１０ｎｍ〜約１０μｍの範囲内の臨界寸法を有する、特徴を形成するために使用されてもよい。本明細書で使用されるように、臨界寸法は、上下図に見られるように、基板内に形成される特徴の最小寸法を指す。例えば、同じ伸長特徴によって形成される格子の臨界寸法は、上下図に見られるように、特徴のうちの１つの幅である。いくつかの実施形態では、高屈折率ガラス基板内に形成される特徴の臨界寸法は、約１０ｎｍ〜約１００ｎｍまたは約１００ｎｍ〜約５００ｎｍを含む、約１０ｎｍ〜約５００ｎｍの範囲内であってもよい。いくつかの実施形態では、プラズマエッチングプロセスによって形成される特徴は、略垂直側壁を備える。いくつかの実施形態では、側壁等のプラズマエッチングプロセスによって形成される特徴と基板の水平表面との間に形成される角度は、７５°よりも大きい、８０°よりも大きい、または８５°よりも大きくてもよい。
【００９８】
いくつかの実施形態では、プラズマエッチングプロセスは、約１：１０〜約１０：１、約１：１０〜約３：１、または約３：１〜約１０：１の範囲内のアスペクト比を有する、特徴を形成してもよい。アスペクト比は、特徴の幅と特徴の高さの比率であることを理解されたい。
【００９９】
ここで、図１０を参照すると、これは、いくつかの実施形態による、プラズマエッチングプロセスの実施例のためのプロセスフロー図を示す。本明細書に説明されるように高屈折率ガラスを備える、基板が、ブロック１００１において提供される。開口部のパターンを備える、マスク層が、ブロック１００２において、高屈折率ガラス基板の少なくとも一部がマスク層によって暴露されるように、高屈折率ガラス基板上に提供される。いくつかの実施形態では、マスク層は、例えば、バイナリ格子パターン等の所望のパターンを有する、ポリマーフォトレジスト層または硬質マスクを備えてもよい。いくつかの実施形態では、ブロック１００１および１００２は、組み合わせられてもよい。例えば、エッチングプロセスは、エッチングチャンバ内の高屈折率ガラス基板から開始してもよく、基板は、上層パターン化マスク層を有する。
【０１００】
高屈折率ガラス基板およびマスク層は、ブロック１００３において、所望の量の高屈折率ガラスが、マスク層内の開口部によって暴露される高屈折率ガラス基板の一部または複数部分から除去され、それによって、所望のパターンを高屈折率ガラス基板内に形成するまで、反応チャンバ内のプラズマに暴露される。好ましくは、本明細書に議論されるように、プラズマは、化学的エッチング種および物理的エッチング種を備える。高屈折率ガラス基板にわたって残っている任意のマスク層は、ブロック１００４において除去されてもよい。そのような除去は、例えば、残りのマスク層と層を溶解する溶媒を接触させる、またはアッシングプロセスを使用することによって、遂行されてもよい。
【０１０１】
いくつかの実施形態では、マスク層は、ブロック１００２において、リソグラフィ技法によって、パターン化されてもよい。例えば、マスク層は、紫外線フォトリソグラフィ、ナノインプリント、電子ビームリソグラフィ、または材料をマスク層の選択された面積において除去し、下層ガラス基板を暴露させる開口部を形成するための他の技法によって、パターン化されてもよい。
【０１０２】
いくつかの実施形態では、マスク層は、ポリマー、例えば、ポリマーレジスト材料、例えば、フォトレジスト材料を備えてもよい。いくつかの実施形態では、マスク層は、硬質マスク層であってもよい。いくつかの実施形態では、硬質マスク層は、ニッケル、または非晶質炭素等の金属を備えてもよい。
【０１０３】
いくつかの実施形態では、マスク層は、約０．１〜約１０の範囲内のエッチング選択性比率を提供してもよい。本明細書で使用されるように、エッチング選択性比率は、マスク層のエッチングレートに対する高屈折率ガラス基板のエッチングレートの比率を指す。いくつかの実施形態では、マスク層は、約０．５よりも大きく、約１よりも大きく、約２よりも大きく、または約５よりも大きく、最大約１０のエッチング選択性比率を有してもよい。マスク層の厚さは、エッチング種への後続暴露によって形成されるべき特徴の深度に基づいて、選択されてもよい。例えば、厚さは、マスク層がエッチング種への後続暴露によって摩耗されないように、エッチング種およびエッチング条件によって提供される選択性に照らして、十分に厚くなるように選択されてもよい。いくつかの実施形態では、マスク層内の特徴の臨界寸法または幅はまた、エッチング種を用いたエッチングによって生じる幅の低減を補償するために、これらの質量特徴を使用してパターン化されるべき基板特徴の所望のサイズよりも十分に大きくてもよい。いくつかの実施形態では、マスク層内の特徴は、最初に、マスク層をパターン化し、次いで、マスク材料の付加的層をそれらの特徴にわたって共形的に堆積させる（例えば、ＣＶＤまたはＡＬＤによって）ことにより、特徴のサイズを増大させることによって、十分に大サイズであるように形成されてもよい。マスク材料の付加的共形層は、下層のパターン化されたマスク層と同一または異なる材料から形成されてもよい。
【０１０４】
いくつかの実施形態では、パターン化されたマスク層は、高屈折率ガラス基板上にあってもよい。マスク層は、高屈折率ガラスの表面上に形成される、複数の略平行線を備えてもよい。いくつかの実施形態では、線は、約１００ｎｍの厚さと、約１３５ｎｍの底幅とを有してもよい。マスク層は、線以外の形状を有するようにパターン化されてもよいことを理解されたい。例えば、いくつかの実施形態では、マスク層パターンは、任意のパターン、形状、または設計を備えてもよく、約１０〜５００ｎｍの臨界寸法を有してもよい。
【０１０５】
いくつかの実施形態では、マスク層パターンは、回折格子またはＤＯＥ等の光学要素に対応する、パターンを備えてもよい。いくつかの実施形態では、マスク層パターンは、バイナリ回折格子を備えてもよい。本明細書に議論されるように、いくつかの実施形態では、マスク層パターンは、例えば、図９Ａ−９Ｃに示されるように、内部結合光学要素、外部結合光学要素、または光分散要素を備えてもよい。
【０１０６】
上層マスク層を有する、高屈折率ガラス基板は、ブロック１００３において、プラズマ反応器のプラズマエッチングチャンバに提供され、次いで、プラズマに暴露されてもよい。反応チャンバ内への基板の提供は、基板を反応チャンバの中に装填するステップを含んでもよい。いくつかの実施形態では、プラズマは、反応チャンバ内で、すなわち、原位置で生成されてもよい。いくつかの実施形態では、プラズマは、遠隔プラズマ生成器等の反応チャンバの上流の第２の異なるチャンバ内で生成され、高屈折率ガラス基板を収容する反応チャンバに提供されてもよい。いくつかの実施形態では、プラズマ反応器は、誘導結合プラズマ（ＩＣＰ）反応器であってもよい。いくつかの実施形態では、プラズマ反応器は、二重周波数ＩＣＰ反応器であってもよい。
【０１０７】
ブロック１００３において、高屈折率ガラス基板およびマスク層が暴露される、プラズマは、プラズマ反応器内のソースガスを用いて生成されたプラズマであってもよい。したがって、いくつかの実施形態では、プラズマは、ソースガスから形成される、イオン、ラジカル、原子、および／または他の高エネルギー反応性種を備えてもよい。いくつかの実施形態では、ソースガスは、ブロック１００３において、プラズマ暴露の間、プラズマエッチングチャンバの中に持続的に流動されてもよい。
【０１０８】
ソースガスは、１つまたは複数のガスを備えてもよい。いくつかの実施形態では、ソースガスは、Ｈｅ、Ｎｅ、Ａｒ、Ｋｒ、またはＸｅ等の不活性ガスと、ＸｅＦ２、Ｃ２Ｆ６、ＣＦ４、ＣＨＦ３、ＣＦ３Ｃｌ、ＳＦ６、Ｃｌ２、ＢＣＬ、およびＨＢｒ等の化学的反応性種Ｏ２、Ｎ２、Ｈ２、およびハロゲン化物ガスを形成するためのもののうちの１つ以上のものとを備えてもよい。いくつかの実施形態では、ソースガスは、プラズマエッチングチャンバの中に流動されてもよく、プラズマがプラズマエッチングチャンバ内で点火または生成される前に、高屈折率ガラス基板に接触してもよい。
【０１０９】
実施例として、ソースガスは、ＳＦ６およびＡｒを備えてもよい。ある他の実施例では、ソースガスは、ＣＨＦ３およびＡｒを備えてもよい。さらに他の実施例では、ソースガスは、ＣＨＦ３、ＣＦ４、およびＡｒを備えてもよい。ソースガス組成の他の実施例は、ＢＣｌ３およびＨＢｒを備えてもよい。他の実施例では、ソースガスは、ＢＣｌ３、ＨＢｒ、およびＡｒを備えてもよい。いくつかの実施形態では、ソースガスは、Ａｒおよび少なくとも１つの他のハロゲン化物ガスを備えてもよい。
【０１１０】
いくつかの実施形態では、プラズマへの基板の暴露は、基板を、Ｈｅ、Ｎｅ、Ａｒ、Ｋｒ、またはＸｅ等の希ガスから生成されたプラズマ励起種に暴露するステップを含んでもよい。例えば、プラズマ励起種は、ラジカル、イオン、プラズマの形態であってもよい、または元素形態であってもよい。いくつかの実施形態では、プラズマは、ＳＦ６ラジカル、ＳＦ６分子、および／またはＳＦ６プラズマを備えてもよい。いくつかの実施形態では、プラズマは、ＨＢｒラジカル、ＨＢｒ分子、および／またはＨＢｒプラズマを備えてもよい。いくつかの実施形態では、プラズマは、ＢＣｌ３ラジカル、ＢＣｌ３分子、および／またはＢＣｌ３プラズマを備えてもよい。いくつかの実施形態では、プラズマは、ＣＨＦ３ラジカル、ＣＨＦ３分子、および／またはＣＨＦ３プラズマを備えてもよい。いくつかの他の実施形態では、プラズマは、ＣＦ４ラジカル、ＣＦ４分子、および／またはＣＦ４プラズマを備えてもよい。
【０１１１】
いくつかの実施形態では、プラズマエッチングチャンバの中へのソースガスに関する総流率は、約１ｓｃｃｍ未満〜約１００ｓｃｃｍまたは約２５ｓｃｃｍ〜約７５ｓｃｃｍの範囲内であってもよい。いくつかの実施形態では、ソースガスの任意の１つの成分ガスに関する流率は、約１ｓｃｃｍ〜約１００ｓｃｃｍの範囲内であってもよい。実施例として、ソースガスが、ＳＦ６およびＡｒを備える場合、ＳＦ６に関する流率は、約１ｓｃｃｍ〜１００約１００ｓｃｃｍの範囲内、好ましくは、約５０ｓｃｃｍであってもよく、Ａｒに関する流率は、約１ｓｃｃｍ〜約１００ｓｃｃｍの範囲内、好ましくは、約５０ｓｃｃｍであってもよい。
【０１１２】
高屈折率ガラス基板の表面およびマスク層は、ブロック１００３において、所望の量の高屈折率ガラスがパターン化されたマスク層によって暴露されて残される高屈折率ガラス基板の一部または複数部分から除去されるまで、反応チャンバ内のプラズマに暴露される。材料の除去は、パターンまたは構造を転写し、マスク層を高屈折率ガラス基板の中に形成する。ブロック１００３において、高屈折率ガラス基板およびマスク層がプラズマに暴露される、持続時間は、高屈折率ガラス基板から除去されるべき所望の材料の量に応じて、当業者によって容易に決定され得る。例えば、高屈折率ガラス基板およびマスク層は、１秒未満〜約１分または約５秒〜約３０秒の範囲内の持続時間にわたって、プラズマに暴露されてもよい。いくつかの実施形態では、約１分を上回るプラズマ暴露時間が、除去されるべき高屈折率ガラス材料の所望の量およびマスク層の厚さおよび組成に応じて、使用されてもよい。
【０１１３】
いくつかの実施形態では、マスク層材料は、プラズマによって除去されてもよい。したがって、いくつかの実施形態では、プラズマ暴露持続時間は、マスク層および／またはマスク層材料の厚さによって限定されてもよい。例えば、プラズマ暴露持続時間は、マスク層の厚さに延在する孔が形成されないように、十分に短くてもよい。
【０１１４】
理論によって限定されることを所望するわけではないが、本明細書に議論されるように、いくつかの実施形態による、プラズマは、物理的エッチング機構および化学的エッチング機構の両方によって、材料を高屈折率ガラス基板から除去してもよい。いくつかの実施形態では、ソースガスは、Ａｒ、Ｈｅ、またはＮ２等、プラズマがその中に生成されると物理的機構によって基板をエッチングし得る、ガスと、ＣＦ４、ＣＨＦ３、ＳＦ６、Ｏ２、Ｃｌ２、ＢＣｌ３、ＨＢｒ、および／または他のハロゲン化物ガス等、プラズマがその中に生成されると化学的機構によって基板をエッチングし得る、ガスとを備えてもよい。
【０１１５】
プラズマは、ＲＦ電力をソースガスに印加することによって生成されてもよい。ＲＦ電力は、プラズマ暴露ブロック１００３の間に流動する、および／または遠隔プラズマ生成器を通して流動する、ソースガスに印加されてもよい。いくつかの実施形態では、ソースガスに印加される、ＲＦ電力は、約１０Ｗ〜約５００Ｗ、約１００Ｗ〜約２００Ｗ、約２００Ｗ〜約５００Ｗ、または約１０Ｗ〜約１００Ｗの範囲内である。
【０１１６】
いくつかの実施形態では、プラズマがＩＣＰ反応器内で生成される場合、第１のＩＣＰ電力が、ソースガスに印加され、プラズマを生成してもよく、第２のＲＦ電力が、反応チャンバ内のソースガスおよび／またはプラズマに印加され、指向性電場をその中に生成し、例えば、エッチング種を基板へとまっすぐに指向させることによって、異方性エッチングを促進してもよい。いくつかの実施形態では、ＩＣＰ電力は、約１０Ｗ〜約２５００Ｗの範囲内であってもよい。いくつかの実施形態では、ＲＦ電力は、約１０Ｗ〜約５００Ｗ、約１００Ｗ〜約２００Ｗ、約２００Ｗ〜約５００Ｗ、または約１０Ｗ〜約１００Ｗの範囲内であってもよい。
【０１１７】
いくつかの実施形態では、例えば、二重周波数ＩＣＰ反応がプラズマを生成するために使用される場合、第１のＶＨＦ電力が、ソースガスに印加され、第２のＲＦ電力が、反応チャンバ内のソースガスおよび／またはプラズマに印加され、指向性電場をその中に生成する。いくつかの実施形態では、ソースガスに印加される、ＶＨＦ電力は、約１０Ｗ〜約２５００Ｗの範囲内であってもよい。いくつかの実施形態では、ＲＦ電力は、約１０Ｗ〜約５００Ｗ、約１００Ｗ〜約２００Ｗ、約２００Ｗ〜約５００Ｗ、または約１０Ｗ〜約１００Ｗの範囲内であってもよい。
【０１１８】
いくつかの実施形態によると、プラズマは、約１Ｔｏｒｒ〜約０．１ｍＴｏｒｒの圧力を有するプラズマエッチングチャンバを用いて、生成されてもよい。より具体的には、反応チャンバ圧力は、いくつかの実施形態では、約５ｍＴｏｒｒ〜約２０ｍＴｏｒｒまたは約２０ｍＴｏｒｒ〜約１００ｍＴｏｒｒの範囲内であってもよい。理論によって拘束されるわけではないが、他の典型的プラズマエッチングプロセスと比較して比較的に低い反応チャンバ圧力は、基板の一部を等方的にエッチングする任意の化学エッチング機構の傾向を低減させ得ると考えられる。いくつかの実施形態では、比較的に低圧力、例えば、反応チャンバ圧力約２０ｍＴｏｒｒ〜約１００ｍＴｏｒｒは、略垂直側壁を有する特徴の形成を促進し得る。
【０１１９】
いくつかの実施形態では、プラズマは、約−１５０℃〜約５０℃の範囲内の温度で生成されてもよい。いくつかの実施形態では、プラズマは、約−１２０℃〜約−１００℃、約−１００℃〜約０℃、約０℃〜約２０℃、および約２０℃〜約５０℃の範囲内の温度で生成されてもよい。
【０１２０】
ここで図１１Ａ−１１Ｃを参照すると、いくつかの実施形態では、エッチングマスクは、高屈折率ガラス基板内における所望のサイズの特徴の形成を促進するようにバイアスされてもよい。有利には、エッチングマスクが、従来の指向性エッチング、例えば、イオンビームミリングおよび／または本明細書に開示されるプラズマエッチングプロセスを使用して、下層ガラス基板のパターン化において利用され得る。
【０１２１】
図１１Ａは、上層エッチングマスク１０１２を有する、ガラス基板１０１０の実施例の断面側面図を図示する。ガラス基板１０１０は、本明細書に開示される高屈折率ガラス材料のいずれかから形成されてもよい。例えば、ガラス基板を形成する材料は、約１．６５以上または１．７５以上の屈折率と、約５０重量％未満のＳｉＯ２とを有してもよい。いくつかの実施形態では、基板の５０重量％超は、Ｂ２Ｏ３、Ａｌ２Ｏ３、ＺｒＯ２、Ｌｉ２Ｏ、Ｎａ２Ｏ、Ｋ２Ｏ、ＭｇＯ、ＣａＯ、ＳｒＯ、ＢａＯ、ＺｎＯ、Ｌａ２Ｏ３、Ｎｂ２Ｏ５、ＴｉＯ２、ＨｆＯ、およびＳｂ２Ｏ３のうちの１つ以上のものから形成される。
【０１２２】
図１１Ａを継続して参照すると、エッチングマスク１０１２は、ポリマー（例えば、炭素ベースのポリマー）、クロム、酸化ケイ素（ＳｉＯ２）、または基板１０１０をパターン化するための十分な安定性およびエッチング抵抗を有する他の材料から形成されてもよい。いくつかの実施形態では、ポリマーは、レジスト、例えば、フォトレジストまたはインプリントレジストを形成してもよい。いくつかの実施形態では、レジストは、ジェット堆積によって堆積されてもよい。図示されるように、エッチングマスクは、複数の離間された特徴１０１３から形成されるパターンを備え、これは、下層基板１０１０の一部をエッチングから保護し、特徴をその基板１０１０内に画定するために使用されるであろう。
【０１２３】
レジストがフォトレジストである、いくつかの実施形態では、エッチングマスク１０１２は、レチクルを通した光への暴露によってパターン化されてもよい。レジストがインプリントレジストである、いくつかの実施形態では、エッチングマスク１０１２は、インプリントレチクルとの接触およびインプリントによってパターン化されてもよい。いくつかの他の実施形態では、エッチングマスク１０１２自体が、エッチングされ、特徴のパターンをエッチングマスク内に画定してもよい。例えば、レジスト（図示せず）が、エッチングマスク１０１２を形成するために、材料（例えば、クロム、酸化ケイ素等）の層にわたって提供されてもよい。レジストは、例えば、フォトリソグラフィまたはインプリントによって、パターン化されてもよく、次いで、レジスト内のパターンが、エッチングマスク１０１２を形成するために、材料の層に転写されてもよく、上層レジストは、除去され、それによって、エッチングマスク１０１２を残してもよい。
【０１２４】
ここで、図示されるように、指向性エッチングを受ける、図１１Ａの構造の実施例の断面側面図である、図１１Ｂを参照する。図示されるように、エッチングマスク１０１２は、複数の特徴１０１３を有してもよく、特徴は、１０１３ｗの臨界寸法を有する。臨界寸法１０１３ｗは、長軸に沿って紙面から伸長され得る、特徴１０１３の幅であり得ることを理解されたい。好ましくは、臨界寸法１０１３ｗは、エッチングマスク特徴１０１３を使用して下層基板１０１０内にエッチングされるべき対応する特徴１０１４の臨界寸法１０１４ｗより大きい。いくつかの実施形態では、臨界寸法１０１３ｗは、高屈折率ガラス基板１０１０内に形成されるべき第１の特徴（例えば、特徴１０１６（図１１Ｃ））の所望の寸法特性を識別し、少なくとも第１の特徴を高屈折率ガラス基板内に形成するために使用されるべきエッチングプロセス１０１５のエッチング特性を識別し、識別されたエッチング特性に基づいて、高屈折率ガラス基板上に形成されるべきパターン化された層（例えば、エッチングマスク１０１２）の第２の特徴（例えば、特徴１０１３）のバイアス寸法特性を決定することによって、選択されてもよい。例えば、臨界寸法１０１３ｗは、臨界寸法１０１４ｗより、基板１０１０をエッチングするために選定された特定のエッチングによるエッチングマスク１０１２のエッチングを補償するために十分に大きいようにバイアスされてもよい。好ましくは、特徴１０１３のサイズは、エッチングプロセス１０１５によってエッチングされても、マスク特徴１０１３が、所望のサイズの開口部を高屈折率ガラス基板１０１０内に形成するサイズであるように、十分に大きい。加えて、特徴１０１３の高さもまた、好ましくは、エッチングによる特徴１０１３の上部における材料の除去を補償するようにバイアスされる。
【０１２５】
図示されるように、基板１０１０は、基板をエッチングマスク１０１２内の開口部を通して指向性エッチングに暴露することによって、エッチングされてもよい。エッチングマスク１０１２が、開口部を有していないが、特徴１０１３より薄い厚さの領域を有する、実施形態では、より薄い厚さの領域は、エッチングによって除去され、続いて、基板１０１０の一部をエッチングに暴露する開口部を残すであろうことを理解されたい。指向性エッチング１０１５は、基板１０１０に接触し、材料をその基板から除去する、種々の粒子を含んでもよい。いくつかの実施形態では、指向性エッチングは、イオンビームミリングを備える。有利には、いくつかの実施形態では、指向性エッチングは、約５０ｎｍ以上の深度を有する開口部を約２０秒以内に形成することができる。いくつかの実施形態では、指向性エッチングは、約５０ｎｍ以上の深度を有する開口部を約１０秒以内に形成することができる。
【０１２６】
図１１Ｃは、ガラス基板１０１０をエッチングし、上層エッチングマスク１０１２を除去した（図１１Ａ−１１Ｂ）後の図１１Ｂの構造の実施例の断面側面図を図示する。いくつかの実施形態では、エッチングマスク１０１２は、エッチングマスクを形成する材料のために選択される、アッシングプロセスおよび／またはウェットエッチングを使用して除去されてもよい。エッチングされた基板１０１０は、エッチング１０１５によって画定された複数の特徴１０１６を含む。特徴は、所望の臨界寸法１０１４ｗ（図１１Ｂ）と実質的に等しくあり得る、１０１６ｗの臨界寸法を有する。
【０１２７】
本明細書に議論されるように、いくつかの実施形態では、基板１０１０は、導波管として利用されてもよく、特徴１０１６は、導波管の表面に画定される光学要素であってもよい。例えば、特徴１０１６は、図９Ａ−９Ｃの内部結合光学要素１２１２、１２２２、１２３２、光分散要素１２１４、１２２４、１２３４、および／または外部結合光学要素１２５０、１２５２、１２５４の一部を形成してもよい。
【０１２８】
図１１Ａ−１１Ｂに関して上記に述べられたように、特徴１０１３は、特徴１０１３によって最終的にパターン化される特徴１０１６の所望のサイズより大きいサイズを有するようにバイアスされてもよい。このより大きいサイズは、エッチングマスク１０１２を形成する層をパターン化し、エッチングマスク１０１２のための所望の厚さを有する層を提供することによって、設定されてもよい。いくつかの他の実施形態では、エッチングマスク内の特徴は、そのサイズを増加させるために拡張されてもよい。図１２Ａ−１２Ｄは、拡張エッチングマスクを使用して特徴を基板内にエッチングするためのプロセスを図示する。
【０１２９】
ここで図１２Ａを参照すると、高屈折率ガラス基板１０１０の上層のエッチングマスク１０１２の実施例の断面側面図が、図示される。エッチングマスク１０１２は、臨界寸法１０１３ｗを有する、特徴１０１３を備える。図１２Ａに示される構造は、図１１Ａに示されるものに類似するが、臨界寸法１０１３ｗは、図１１Ａのものより小さくあり得ることを理解されたい。
【０１３０】
図１２Ａのエッチングマスク１０１２は、初期エッチングマスクと見なされ得、そのエッチングマスクの特徴１０１３の寸法は、続いて、増加されてもよい。図１２Ｂは、エッチングマスク１０１２の特徴１０１３のサイズを拡張させた後の、図１２Ａの構造の実施例の断面側面図を図示する。いくつかの実施形態では、サイズ拡張は、共形層１０１８をエッチングマスク１０１２にわたって堆積させ、それによって、臨界寸法１０１３ｗ’を伴う特徴１０１３’を有するエッチングマスク１０１２’を形成することによって、達成されてもよい。例えば、共形層１０１８は、原子層堆積（ＡＬＤ）または化学蒸着（ＣＶＤ）等の蒸着プロセスによって堆積される、酸化ケイ素層であってもよい。いくつかの他の実施形態では、エッチングマスク１０１２内の特徴１０１３（図１２Ａ）のサイズは、エッチングマスクと化学的に反応し、より大きい体積を占有する材料を形成することによって、拡張されてもよい。例えば、エッチングマスク１０１２は、例えば、層１０１８を形成し、それによって、拡張された特徴１０１３’を伴うエッチングマスク１０１２’を形成するように酸化されてもよい。いくつかの実施形態では、化学反応は、層１０１８がエッチングマスク１０１２’の実質的に全体を通して延在し得る程度まで生じ得る。
【０１３１】
ここで図１２Ｃを参照すると、指向性エッチング１０１５を受ける、図１２Ｂの構造の実施例の断面側面図が、図示される。図１２Ｃは、図１２Ｂに類似するが、エッチングマスクは、層１０１８を備え、指向性エッチング１０１５は、好ましくは、基板１０１０に対する層１０１８の材料に関して選択的であることを理解されたい。エッチングマスク１０１２’は、複数の特徴１０１３’を備え、特徴は、エッチングマスク１０１２’を使用して下層基板１０１０内にエッチングされるべき対応する特徴１０１４の臨界寸法１０１４ｗより大きい、１０１３ｗ’の臨界寸法を有する。本明細書に議論されるように、いくつかの実施形態では、指向性エッチングは、イオンビームミリングを備える。有利には、いくつかの実施形態では、指向性エッチングは、約５０ｎｍ以上の深度を有する開口部を約２０秒以内または約１０秒以内に形成することができる。
【０１３２】
図１２Ｄは、ガラス基板１０１０をエッチングし、上層エッチングマスク１０１２’を除去した（図１２Ｃ）後の図１２Ｂの構造の実施例の断面側面図を図示する。図１２Ｄは、図１１Ｃに類似することを理解されたい。例えば、エッチングマスク１０１２は、エッチングマスクを形成する材料に関して選択的である、アッシングプロセスおよび／またはウェットエッチングを使用して除去されてもよい。エッチングされた基板１０１０は、エッチング１０１５によって画定され、所望の臨界寸法１０１４ｗ（図１１Ｂ）と実質的に等しくあり得る、１０１６ｗの臨界寸法を有する、複数の特徴１０１６を含む。
【０１３３】
前述の明細書では、種々の具体的な実施形態が説明された。しかしながら、種々の修正および変更が、本発明のより広義の精神および範囲から逸脱することなくそこに行われ得ることが明白となるであろう。明細書および図面は、故に、限定的意味ではなく、例証的と見なされるべきである。
【０１３４】
実際、本開示のシステムおよび方法は、それぞれ、いくつかの革新的側面を有し、そのうちのいかなるものも、本明細書に開示される望ましい属性に単独で関与しない、またはそのために要求されないことを理解されたい。上記に説明される種々の特徴およびプロセスは、相互に独立して使用され得る、または種々の方法で組み合わせられ得る。全ての可能な組み合わせおよび副次的組み合わせが、本開示の範囲内に該当することが意図される。
【０１３５】
別個の実施形態の文脈において本明細書に説明されるある特徴はまた、単一の実施形態における組み合わせにおいて実装されてもよい。逆に、単一の実施形態の文脈において説明される種々の特徴もまた、複数の実施形態において別個に、または任意の好適な副次的組み合わせにおいて実装されてもよい。さらに、特徴がある組み合わせにおいて作用するものとして上記に説明され、さらに、そのようなものとして最初に請求され得るが、請求される組み合わせからの１つ以上の特徴は、いくつかの場合では、組み合わせから削除されてもよく、請求される組み合わせは、副次的組み合わせまたは副次的組み合わせの変形例を対象とし得る。いかなる単一の特徴または特徴のグループも、あらゆる実施形態に必要または必須なわけではない。
【０１３６】
とりわけ、「〜できる（ｃａｎ）」、「〜し得る（ｃｏｕｌｄ）」、「〜し得る（ｍｉｇｈｔ）」、「〜し得る（ｍａｙ）」、「例えば（ｅ．ｇ．）」、および同等物等、本明細書で使用される条件文は、別様に具体的に記載されない限り、または使用されるような文脈内で別様に理解されない限り、概して、ある実施形態がある特徴、要素、および／またはステップを含む一方、他の実施形態がそれらを含まないことを伝えることが意図されることを理解されたい。したがって、そのような条件文は、概して、特徴、要素、および／またはステップが、１つ以上の実施形態に対していかようにも要求されること、または１つ以上の実施形態が、著者の入力または促しの有無を問わず、これらの特徴、要素、および／またはステップが任意の特定の実施形態において含まれるかどうか、または実施されるべきかどうかを決定するための論理を必然的に含むことを示唆することを意図されない。用語「〜を備える」、「〜を含む」、「〜を有する」、および同等物は、同義語であり、非限定的方式で包括的に使用され、付加的要素、特徴、行為、動作等を除外しない。また、用語「または」は、その包括的意味において使用され（およびその排他的意味において使用されず）、したがって、例えば、要素のリストを接続するために使用されると、用語「または」は、リスト内の要素のうちの１つ、いくつか、または全てを意味する。加えて、本願および添付される請求項で使用されるような冠詞「ａ」、「ａｎ」、および「ｔｈｅ」は、別様に規定されない限り、「１つ以上の」または「少なくとも１つ」を意味するように解釈されるべきである。同様に、動作は、特定の順序で図面に描写され得るが、これは、望ましい結果を達成するために、そのような動作が示される特定の順序で実施されること、または連続的順序で実施されること、または全ての図示される動作が実施されることの必要はないと認識されるべきである。さらに、図面は、フローチャートの形態で１つ以上の例示的プロセスを図式的に描写し得る。しかしながら、描写されない他の動作も、図式的に図示される例示的方法およびプロセス内に組み込まれることができる。例えば、１つ以上の付加的動作が、図示される動作のいずれかの前に、その後に、それと同時に、またはその間に実施されることができる。加えて、動作は、他の実装において再配列される、または再順序付けられ得る。ある状況では、マルチタスクおよび並列処理が、有利であり得る。さらに、上記に説明される実施形態における種々のシステムコンポーネントの分離は、全ての実施形態におけるそのような分離を要求するものとして理解されるべきではなく、説明されるプログラムコンポーネントおよびシステムは、概して、単一のソフトウェア製品においてともに統合される、または複数のソフトウェア製品にパッケージ化され得ることを理解されたい。加えて、他の実装も、以下の請求項の範囲内である。いくつかの場合では、請求項に列挙されるアクションは、異なる順序で実施され、依然として、望ましい結果を達成することができる。
【０１３７】
故に、請求項は、本明細書に示される実施形態に限定されることを意図するものではなく、本明細書に開示される本開示、原理、および新規の特徴と一貫する最も広い範囲を与えられるべきである。
【図１】
2020505302.tif 000003
【図２】
2020505302.tif 000004
【図３】
2020505302.tif 000005
【図４】
2020505302.tif 000006
【図５Ａ】
2020505302.tif 000007
【図５Ｂ】
2020505302.tif 000008
【図５Ｃ】
2020505302.tif 000009
【図６】
2020505302.tif 000010
【図７】
2020505302.tif 000011
【図８】
2020505302.tif 000012
【図９Ａ】
2020505302.tif 000013
【図９Ｂ】
2020505302.tif 000014
【図９Ｃ】
2020505302.tif 000015
【図１０】
2020505302.tif 000016
【図１１Ａ】
2020505302.tif 000017
【図１１Ｂ】
2020505302.tif 000018
【図１１Ｃ】
2020505302.tif 000019
【図１２Ａ】
2020505302.tif 000020
【図１２Ｂ】
2020505302.tif 000021
【図１２Ｃ】
2020505302.tif 000022
【図１２Ｄ】
2020505302.tif 000023
【国際調査報告】
2020505302.tif 000024
2020505302.tif 000025
2020505302.tif 000026